(57)【要約】【課題】磁気共鳴イメージング用造影剤として有用な、親水性リガンドが１つ以上配位結合した酸化鉄を含有する金属粒子を含む、ナノ粒子の新規な製造方法の提供。【解決手段】親水性リガンドが１つ以上配位結合した酸化鉄を含有する金属粒子を含む、ナノ粒子の新規な製造方法として、相間移動触媒を用いることにより、表面に疎水性リガンドが配位結合した酸化鉄ナノ粒子から親水性リガンドへのリガンド交換を１工程で実施することで、製造工程の短縮、使用する親水性リガンドの低減が期待できる。また、滴下法を用いて表面に疎水性リガンドが配位結合した酸化鉄ナノ粒子を製造することにより、急速な昇温や２００℃以上の高温での反応を回避することができ、更に工業的生産に有利である。【選択図】なし
2020138404.tif 000002
【特許請求の範囲】
【請求項１】
表面に疎水性リガンドが配位結合した酸化鉄ナノ粒子を、有機層と水層の二層系溶媒中、相間移動触媒の存在下で親水性リガンドと反応させることを特徴とする、親水性リガンドが１つ以上配位結合した酸化鉄を含有する金属粒子を含む、ナノ粒子の製造方法。
【請求項２】
親水性リガンドが、正に帯電した部分として、第三級アンモニウムカチオン又は第四級アンモニウムカチオンを含み、及び、負に帯電した部分として、カルボキシラートアニオン、スルホナートアニオン、スルフィナートアニオン、ホスホナートアニオン、ホスフェートアニオン、又は、ホスフィナートアニオンを含む、双性イオンリガンドである、請求項１記載の製造方法。
【請求項３】
親水性リガンドが、カテコール構造を部分構造として有する双性イオンリガンドである、請求項２記載の製造方法。
【請求項４】
疎水性リガンドが、Ｃ10-22脂肪酸であり、親水性リガンドが、式（I）で表される双性イオンリガンドである、請求項３記載の製造方法。
【化１７】
2020138404.tif 000035
（式中、
Ｒ1及びＲ2の一方は、式（ａ）又は式（ｂ）で示される基であり、他方は、Ｈ、低級アルキル、Ｏ−低級アルキル又はハロゲンであり、
【化１８】
2020138404.tif 000036
Ｘ1は、結合又はメチレンであり、更にＲ1が式（ａ）で示される基のときＸ1はエチレンであってもよく、
Ｘ2は、ＯＨで置換されていてもよいＣ1-5アルキレン、又は、Ｃ1-2アルキレン−Ｏ−Ｃ1-3アルキレンであり、更にＲ1が式（ｂ）で示される基のときＸ2は結合であってもよく、
Ｒa及びＲbは、同一又は互いに異なって、Ｃ1-3アルキル、Ｃ1-3アルキレン−Ｏ−Ｃ1-2アルキルであるか、又は、Ｒa及びＲbは、それらが結合する４級窒素原子と一体となって５又は６員含窒素飽和ヘテロ環を形成し、
Ｙ-は、ＳＯ3-、ＨＰＯ3-、又は、ＣＯ2-であり、
Ｒ3及びＲ4は、同一又は互いに異なって、Ｈ、Ｃ1-3アルキル、Ｏ−Ｃ1-3アルキル又はハロゲンであり、
ｎは０〜２の整数であり、
更に、
ｉ）Ｒ1が式（ａ）で示される基であり、且つ、Ｘ1がメチレンであるとき、Ｒ2とＲaまたはＲbとが一体となってエチレンを形成してもよく、
ｉｉ）Ｒ1が式（ａ）で示される基であり、且つ、Ｘ1がエチレンであるとき、Ｒ2とＲaまたはＲbとが一体となってメチレンを形成してもよく、
ｉｉｉ）Ｒ2が式（ａ）で示される基であり、且つ、Ｘ1がメチレンであるとき、Ｒ3とＲaまたはＲbとが一体となってエチレンを形成してもよい。）
【請求項５】
親水性リガンドが、Ｒ1及びＲ2の一方が、式（ａ）で示される基であり、他方が、Ｈ、低級アルキル、Ｏ−低級アルキル又はハロゲンである双性イオンリガンドである、請求項４記載の製造方法。
【請求項６】
表面にＣ10-22脂肪酸である疎水性リガンドが配位結合した酸化鉄ナノ粒子を、有機層と水層の二層系溶媒中、相間移動触媒の存在下で、式（Ｉａ）で表される双性イオンリガンドである親水性リガンドと反応させて、結合するリガンドを疎水性リガンドから親水性リガンドにリガンド交換することを特徴とする、表面に式（Ｉａ）で表される双性イオンリガンドである親水性リガンドが１つ以上配位結合した酸化鉄ナノ粒子の製造方法である、請求項５記載の製造方法。
【化１９】
2020138404.tif 000037
（式中、ｍは１から４の整数である。）
【請求項７】
親水性リガンドが、式（Ｉａ）においてｍが３である双性イオンリガンドである請求項６記載の製造方法。
【請求項８】
相間移動触媒が、第四級アンモニウム塩及び四級ホスホニウム塩からなる群から選択される１以上の触媒である、請求項１〜７のいずれか１項に記載の製造方法。
【請求項９】
疎水性リガンドが、オレイン酸及び／又はステアリン酸であり、相間移動触媒が、テトラブチルアンモニウム塩、トリオクチルメチルアンモニウム塩、ベンジルジメチルオクタデシルアンモニウム塩及びベンジルトリブチルアンモニウム塩からなる群から選択される１以上の触媒である、請求項８記載の製造方法。
【請求項１０】
疎水性リガンドが、オレイン酸であり、相間移動触媒が、ハロゲン化テトラブチルアンモニウム及びハロゲン化ベンジルトリブチルアンモニウムからなる群から選択される１以上の触媒である、請求項９記載の製造方法。
【請求項１１】
相間移動触媒が、臭化テトラブチルアンモニウム、塩化テトラブチルアンモニウム、フッ化テトラブチルアンモニウム及び臭化ベンジルトリブチルアンモニウムからなる群から選択される１以上の触媒である、請求項１０記載の製造方法。
【請求項１２】
表面に疎水性リガンドが配位結合した酸化鉄ナノ粒子を、表面に疎水性リガンドが配位結合した酸化鉄ナノ粒子に対して０．１〜１０ｗｔ（重量比）の相間移動触媒の存在下で、表面に疎水性リガンドが配位結合した酸化鉄ナノ粒子に対して１〜１０ｗｔ（重量比）の親水性リガンドと反応させることを特徴とする、請求項１〜１１のいずれか１項に記載の製造方法。
【請求項１３】
表面に疎水性リガンドが配位結合した酸化鉄ナノ粒子が、
ｉ）１５０℃〜１９０℃の第一溶液と、Ｃ10-22脂肪酸の鉄錯体である鉄前駆体を含む０℃〜１２０℃の第二溶液を準備し、ここに、第一溶液と第二溶液のいずれか一方又は両方に、Ｃ10-22脂肪族アルコール、Ｃ10-22脂肪酸及びＣ10-22脂肪族アミンからなる群から選択される１以上の界面活性剤が含まれており、
ｉｉ）第一溶液を１５０℃〜１９０℃に保持し、これに第二溶液を滴下し、次に
ｉｉｉ）これを１５０℃〜１９０℃にて反応させる
ことを特徴とする方法により製造された、表面にＣ10-22脂肪酸が配位結合した酸化鉄ナノ粒子である、請求項１〜１２のいずれか１項に記載の製造方法。
【請求項１４】
鉄前駆体がオレイン酸鉄錯体、又は、ステアリン酸鉄錯体である、請求項１３記載の製造方法。
【請求項１５】
界面活性剤が、オレイルアルコール、オレイン酸及びオレイルアミンからなる群から選択される１以上の界面活性剤である、請求項１４記載の製造方法。
【請求項１６】
ｉ）１５０℃〜１９０℃の第一溶液と、Ｃ10-22脂肪酸の鉄錯体である鉄前駆体を含む０℃〜１２０℃の第二溶液を準備し、ここに、第一溶液と第二溶液のいずれか一方又は両方に、Ｃ10-22脂肪族アルコール、Ｃ10-22脂肪酸及びＣ10-22脂肪族アミンからなる群から選択される１以上の界面活性剤が含まれており、
ｉｉ）第一溶液を１５０℃〜１９０℃に保持し、これに第二溶液を滴下し、次に
ｉｉｉ）これを１５０℃〜１９０℃にて反応させる
ことを特徴とする、表面にＣ10-22脂肪酸が配位結合した酸化鉄ナノ粒子の製造方法。
【請求項１７】
鉄前駆体が、オレイン酸鉄錯体、又はステアリン酸鉄錯体であり、界面活性剤が、オレイルアルコール、オレイン酸及びオレイルアミンからなる群から選択される１以上の界面活性剤である、請求項１６記載の製造方法。
【請求項１８】
ｉ）１６０℃〜１８０℃の第一溶液と、オレイン酸鉄錯体を含む０℃〜１００℃の第二溶液を準備し、ここに、第一溶液にはオレイルアルコール及びオレイルアミンからなる群から選択される１以上の界面活性剤が含まれており、及び、第二溶液にはオレイン酸が含まれているか又は界面活性剤が含まれず、
ｉｉ）第一溶液を１６０℃〜１８０℃に保持し、これに第二溶液を０．１〜３時間かけて滴下し、次に
ｉｉｉ）これを１６０℃〜１８０℃にて０．５〜５時間反応させる
ことを特徴とする、請求項１６記載の製造方法。
【請求項１９】
ｉ）において、第一溶液にはオレイン酸鉄錯体に対して０．５〜５ｗｔ（重量比）のオレイルアルコールが含まれており、及び、第二溶液にはオレイン酸鉄錯体に対して０．１〜２ｗｔ（重量比）のオレイン酸が含まれているか又は界面活性剤が含まれていない、ことを特徴とする請求項１８記載の製造方法。
【請求項２０】
ｉ）において、第一溶液が更に乾燥剤を含むことを特徴とする、請求項１６〜１９のいずれか１項に記載の製造方法。
【発明の詳細な説明】
【技術分野】
【０００１】
本発明は、磁気共鳴イメージング用造影剤等として有用な、親水性リガンドが１つ以上配位結合した酸化鉄を含有する金属粒子を含む、ナノ粒子の製造方法に関する。
【背景技術】
【０００２】
磁気共鳴イメージング（Magnetic resonance imaging、ＭＲＩ）は、臨床画像診断において重要な役割を果たしており、また生物医学研究分野においても重要なツールとなっている。【０００３】
ＭＲＩの陽性造影剤としては、ガドリニウム（Ｇｄ）ベースのキレート及び酸化ガドリニウムナノ粒子が臨床で使用されてきたが、Ｇｄベースの化合物は、高齢者や腎機能不全患者に対して、毒性を示すことが知られていることから、近年、毒性が非常に低い酸化鉄系のナノ粒子の研究開発が進められている（非特許文献１）。【０００４】
最近、有機溶媒内で鉄前駆体（例えば、Ｃ10-22脂肪酸の鉄錯体）、又はペンタカルボニル鉄をＣ10-22脂肪酸等の界面活性剤とともに急速に高温まで昇温させる、及び／又は、２００〜３５０℃の高温で一定時間以上熱分解することで、親油性（疎水性）界面活性剤が表面に配位結合した酸化鉄ナノ粒子を合成する方法が開発された（特許文献１; 特許文献２; 非特許文献２）。この方法は、ナノ粒子のサイズ及び形状の調節に有利であり、合成されたナノ粒子は、そのサイズが非常に均一で、且つ結晶性に優れて、凝集がないという利点を有する。しかし、合成されたナノ粒子は、疎水性を有する界面活性剤が表面に付着されているため、水に分散されず、造影剤等として生体内で用いることが困難であるという欠点がある。したがって、このように製造された鉄ナノ粒子を生体内で用いるためには、親水性に表面改質する必要がある。疎水性ナノ粒子を親水性に表面改質する方法として、ナノ粒子の表面に結合した疎水性のリガンドを取り外して、代わりに親水性リガンドを導入するリガンド交換法等が行われている。【０００５】
例えば、オレイン酸が配位結合した酸化鉄ナノ粒子と過剰量の親水性リガンドを、水性溶媒と有機溶媒の混合溶液中で加熱反応させてリガンド交換を行う方法が報告されている（特許文献３；特許文献１）。しかしながら、有機溶媒に分散されやすい親水性リガンドを選択する、或いは、ナノ粒子を水に分散してから反応に用いる等の工夫が必要であり、方法が複雑で収率が低いという短所があった（特許文献４）。【０００６】
また、疎水性リガンドを表面に有する酸化鉄ナノ粒子と塩粒子とを含む混合粉末をアニーリングすることで、疎水性リガンドが外れた酸化鉄ナノ粒子を得て、次に、表面に親水性リガンドをコーティングさせる方法が報告されている（特許文献４）。しかし、アニーリングは５００℃前後の高温で行う必要がある。【０００７】
最近になって、Ｔ１強調ＭＲＩ造影に有用な双性イオンリガンドを有する鉄ナノ粒子が報告され（非特許文献３; 特許文献２; 特許文献５）、その製造方法として、オレイン酸が配位結合した酸化鉄ナノ粒子を、先ず、２−［２−（２−メトキシエトキシ）エトキシ］酢酸（ＭＥＡＡ）とリガンド交換して、ＭＥＡＡが配位結合した酸化鉄ナノ粒子を分取し、次に、Ｎ，Ｎ−ジメチルホルムアミド（ＤＭＦ）及び水の混合物中で、ＭＥＡＡを双性イオンリガンドとリガンド交換して、双性リガンドが結合した酸化鉄ナノ粒子を得る、２ステップ法が開示されている。この方法により、有機溶媒との親和性が低い親水性リガンド（例えば、双性イオンリガンド）を導入することが容易となった。【０００８】
更に、別の２ステップ法として、オレイン酸が配位結合したウルトラスモール超常磁性酸化鉄ナノ粒子（ＵＳＰＩＯＮｓ）を、先ず、強塩基である水酸化テトラメチルアンモニウム（ＴＭＡＯＨ）とクロロホルム−水の混合溶媒中で反応させ、オレイン酸をＴＭＡＯＨにリガンド交換し水溶性を確保し、次に、このＴＭＡＯＨリガンドを、リン酸基やＤＯＰＡ（Ｌ−３，４−ジヒドロキシフェニルアラニン）を有するペプチドリガンドにリガンド交換して、各種ペプチドリガンドが表面に配位結合したＵＳＰＩＯＮｓを得る方法が開示されている（非特許文献４）。【０００９】
しかし、特許文献２、５または非特許文献３に開示された酸化鉄ナノ粒子の製造方法は、２工程を必要とするうえ、全ての工程で遠心分離による精製が必要となることから、工業的生産上、更に改良が望まれるものであった。【００１０】
また、非特許文献４に開示されたナノ粒子の製造方法は、２工程を必要とするうえ、ＴＭＡＯＨの水溶液は強塩基性であり、安全性の点からも、工業的生産に適するものではなかった。
【先行技術文献】
【特許文献】
【００１１】
【特許文献１】国際公開第ＷＯ２０１２／０１８２４０号公報
【特許文献２】国際公開第ＷＯ２０１３／０９０６０１号公報
【特許文献３】国際公開第ＷＯ２０１３／０１９０９０号公報
【特許文献４】国際公開第ＷＯ２０１２／１０８６４８号公報
【特許文献５】国際公開第ＷＯ２０１６／０４４０６８号公報
【非特許文献】
【００１２】
【非特許文献１】Claire Corot et al., Advanced Drug Delivery Reviews, 58, 1471-1504, 2006
【非特許文献２】Jongnam Park et al., Nature Mater., 3, 891-895, 2004
【非特許文献３】He Wei et al., Nano Lett., 12, 22-25, 2012
【非特許文献４】Heng Li Chee et al., ACS Nano, 12, 6480-6491, 2018
【発明の概要】
【発明が解決しようとする課題】
【００１３】
ＭＲＩ造影剤等としての使用が期待される、親水性リガンドが１つ以上配位結合した酸化鉄を含有する金属粒子を含む、ナノ粒子の製造方法の開発が望まれている。
【課題を解決するための手段】
【００１４】
本発明は、新規なMRI造影剤として有用性が高いことが期待される、親水性リガンドが１つ以上配位結合した酸化鉄を含有する金属粒子を含む、ナノ粒子の製造方法を提供する。【００１５】
本発明は、表面に疎水性リガンドが配位結合した酸化鉄ナノ粒子を、有機層と水層の二層系溶媒中、相間移動触媒の存在下で、親水性リガンドと反応させて、結合するリガンドを疎水性リガンドから親水性リガンドにリガンド交換することを特徴とする、親水性リガンドが１つ以上配位結合した酸化鉄を含有する金属粒子を含む、ナノ粒子の製造方法（以下、相間移動触媒法と略記する場合がある）に関する。【００１６】
更に、本発明は、疎水性リガンドがＣ10-22脂肪酸であり、親水性リガンドが、式（I）で表される双性イオンリガンドである、親水性リガンドが１つ以上配位結合した酸化鉄を含有する金属粒子を含む、ナノ粒子の製造方法に関する。
【化１】
2020138404.tif 000003
（式中、
Ｒ1及びＲ2の一方は、式（ａ）又は式（ｂ）で示される基であり、他方は、Ｈ、低級アルキル、Ｏ−低級アルキル又はハロゲンであり、
【化２】
2020138404.tif 000004
Ｘ1は、結合又はメチレンであり、更にＲ1が式（ａ）で示される基のときＸ1はエチレンであってもよく、
Ｘ2は、ＯＨで置換されていてもよいＣ1-5アルキレン、又は、Ｃ1-2アルキレン−Ｏ−Ｃ1-3アルキレンであり、更にＲ1が式（ｂ）で示される基のときＸ2は結合であってもよく、
Ｒa及びＲbは、同一又は互いに異なって、Ｃ1-3アルキル、Ｃ1-3アルキレン−Ｏ−Ｃ1-2アルキルであるか、又は、Ｒa及びＲbは、それらが結合する４級窒素原子と一体となって５又は６員含窒素飽和ヘテロ環を形成し、
Ｙ-は、ＳＯ3-、ＨＰＯ3-、又は、ＣＯ2-であり、
Ｒ3及びＲ4は、同一又は互いに異なって、Ｈ、Ｃ1-3アルキル、Ｏ−Ｃ1-3アルキル又はハロゲンであり、
ｎは０〜２の整数であり、
更に、
ｉ）Ｒ1が式（ａ）で示される基であり、且つ、Ｘ1がメチレンであるとき、Ｒ2とＲaまたはＲbとが一体となってエチレンを形成してもよく、
ｉｉ）Ｒ1が式（ａ）で示される基であり、且つ、Ｘ1がエチレンであるとき、Ｒ2とＲaまたはＲbとが一体となってメチレンを形成してもよく、
ｉｉｉ）Ｒ2が式（ａ）で示される基であり、且つ、Ｘ1がメチレンであるとき、Ｒ3とＲaまたはＲbとが一体となってエチレンを形成してもよい。）【００１７】
本発明は、表面にＣ10-22脂肪酸である疎水性リガンドが配位結合した酸化鉄ナノ粒子を、有機層と水層の二層系溶媒中、相間移動触媒の存在下で、式（Ｉａ）で表される双性イオンリガンドである親水性リガンドと反応させて、結合するリガンドを疎水性リガンドから親水性リガンドにリガンド交換することを特徴とする、表面に式（Ｉａ）で表される双性イオンリガンドである親水性リガンドが配位結合した酸化鉄からなるナノ粒子（酸化鉄ナノ粒子）の製造方法に関する。【００１８】
【化３】
2020138404.tif 000005
【００１９】
（式中、ｍは１から４の整数を表す。）【００２０】
本発明は、脂肪酸リガンドが配位結合した酸化鉄ナノ粒子を、有機層と水層の二層系溶媒中、相間移動触媒の存在下で、式（I）で表される双性イオンリガンドと反応させることによる、表面に該双性イオンリガンドが１つ以上配位結合した鉄及び／又は酸化鉄を含有する金属粒子を含む、ナノ粒子の製造方法に関する。
【化４】
2020138404.tif 000006
（式中、
Ｒ1及びＲ2の一方は、式（ａ）で示される基であり、他方は、Ｈ、低級アルキル、Ｏ−低級アルキル又はハロゲンであり、
【化５】
2020138404.tif 000007
Ｘ1は、結合又はメチレンであり、更にＲ1が式（ａ）で示される基のときＸ1はエチレンであってもよく、
Ｘ2は、ＯＨで置換されていてもよいＣ1-5アルキレン、又は、Ｃ1-2アルキレン−Ｏ−Ｃ1-3アルキレンであり、
Ｒa及びＲbは、同一又は互いに異なって、Ｃ1-3アルキル、Ｃ1-3アルキレン−Ｏ−Ｃ1-2アルキルであるか、又は、4級窒素原子および当該4級窒素原子と結合するＲaとＲbとが一体となって含窒素ヘテロシクロアルキルを形成していてもよく、
Ｙ-は、ＳＯ3-、ＨＰＯ3-、又は、ＣＯ2-であり、
Ｒ3及びＲ4は、同一又は互いに異なって、Ｈ、Ｃ1-3アルキル、Ｏ−Ｃ1-3アルキル又はハロゲンであり、
更に、Ｒ1が式（ａ）で示される基であるとき、
ｉ）Ｘ1がメチレンであり、且つ、Ｒ2とＲaまたはＲbとが一体となってエチレンを形成してもよく、又は、
ｉｉ）Ｘ1がエチレンであり、且つ、Ｒ2とＲaまたはＲbとが一体となってメチレンを形成してもよく、
あるいは、Ｒ2が式（ａ）で示される基であるとき、Ｘ1がメチレンであり、且つ、Ｒ3とＲaまたはＲbとが一体となってエチレンを形成してもよく、
但し、Ｒ2が式（ａ）で示される基であり、Ｒa及びＲbがメチルであり、Ｘ1が結合であり、Ｘ2が、Ｃ1-4アルキレンであり、且つ、Ｒ1、Ｒ3及びＲ4がいずれもＨであるとき、Ｙ-はＨＰＯ3-、又は、ＣＯ2-である。）【００２１】
更に、本発明は、
ｉ）１５０℃〜１９０℃の第一溶液と、鉄前駆体（Ｃ10-22脂肪酸の鉄錯体）を含む０℃〜１２０℃の第二溶液を準備し、ここに、第一溶液と第二溶液のいずれか一方又は両方に、Ｃ10-22脂肪族アルコール、Ｃ10-22脂肪酸及びＣ10-22脂肪族アミンからなる群から選択される１以上の界面活性剤が含まれており、
ｉｉ）第一溶液を１５０℃〜１９０℃に保持し、これに第二溶液を滴下し、次に
ｉｉｉ）これを１５０℃〜１９０℃にて反応させる
ことを特徴とする、表面にＣ10-22脂肪酸が配位結合した酸化鉄ナノ粒子の製造方法（以下、滴下法と略記する場合がある）にも関する。当該製造法で製造した表面にＣ10-22脂肪酸が配位結合した酸化鉄ナノ粒子は、前記本発明の相間移動触媒法の原料として用いることができる。【００２２】
本発明は、前記滴下法と、前記相間移動触媒法を組み合わせた、親水性リガンドが１つ以上配位結合した酸化鉄を含有する金属粒子を含む、ナノ粒子の製造方法を包含する。
【発明の効果】
【００２３】
本発明の製造方法は、相間移動触媒を用いることにより、表面に疎水性リガンドが配位結合した酸化鉄ナノ粒子から親水性リガンドへのリガンド交換を１工程で効率よく実施でき、製造工程の短縮、使用する親水性リガンドの低減、ナノ粒子の凝集の減少、並びに、収率の向上が期待でき、工業的生産に有利であることが期待される。【００２４】
また、上記相間移動触媒法の出発物質の製造に、本発明の滴下法を用いた表面にＣ10-22脂肪酸リガンドが配位結合した酸化鉄ナノ粒子の製造方法を採用することにより、急速な昇温処理や２００℃以上の高温での反応を回避することができ、更に工業的生産に有利であることが期待される。
【図面の簡単な説明】
【００２５】
【図１】図１は、実施例１に記載する滴下法を用いたオレイン酸が配位結合した酸化鉄ナノ粒子（ＳＮＰ−ＯＡ）の製造スキームを示す図である。
【発明を実施するための形態】
【００２６】
以下、本発明の実施の形態について、詳細に説明する。
【００２７】
〔用語の定義〕
「低級アルキル」とは、直鎖又は分枝状の炭素数が１から６(以後、C1-6と略す)のアルキル、例えばメチル、エチル、n-プロピル、イソプロピル、n-ブチル、イソブチル、sec-ブチル、tert-ブチル、n-ペンチル、n-ヘキシル等である。別の態様としては、直鎖又は分枝状のC1-4アルキルであり、さらに別の態様としては、直鎖又は分枝状のC1-3アルキルであり、さらに別の態様としては、メチル、エチル又はn-プロピルであり、またさらに別の態様としては、メチルである。また、「C1-3アルキル」のある態様としては、メチル、エチル又はn-プロピルであり、ある態様としては、メチルである。
【００２８】
「C1-5アルキレン」とは、直鎖又は分枝状のC1-5アルキレン、例えばメチレン、エチレン、トリメチレン、テトラメチレン、ペンタメチレン、プロピレン、ブチレン、メチルメチレン、エチルエチレン、1,1-ジメチルエチレン、2,2-ジメチルエチレン、1,2-ジメチルエチレン、1-メチルブチレン等である。ある態様としては、直鎖又は分枝状のC1-3アルキレンであり、別の態様としてはC1-2アルキレンであり、更に別の態様としては、メチレン、エチレン、トリメチレン、プロピレン又はブチレンである。また、「C1-3アルキレン」、「C1-2アルキレン」としては、それぞれ直鎖又は分枝状のC1-3又はC1-2アルキレンであり、ある態様としてはメチレン又はエチレンである。
【００２９】
「Ｒa及びＲbは、それらが結合する４級窒素原子と一体となって形成する５又は６員含窒素飽和ヘテロ環」とは、４級窒素原子を環構成原子として含む、環員数５又は６の非芳香族飽和へテロ環、例えば、ピロリジン環又はピペリジン環である。ある態様としては４級窒素原子を環構成原子として含むピロリジン環である。
【００３０】
「ハロゲン」とは、F、Cl、Br及びIを意味する。ある態様としてはF、Cl及びBrであり、別の態様としてはFであり、更に別の態様としてはClであり、また更に別の態様としてはBrである。
【００３１】
本願明細書において「ナノ粒子」とは、ナノメートルスケールもしくはそれ以下の粒子径を有する粒子をいう。一態様において１００ｎｍ未満、別の一態様において１０ｎｍ未満、更に別の一態様において５ｎｍ未満、更に別の一態様において３ｎｍ未満の粒子径を有する粒子をいう。更に別の一態様において１ｎｍ未満の粒子径を有する粒子をいう。ここで粒子径の詳細については、以下の粒子径の項目において説明する。
【００３２】
本願明細書において「クラスター」とは、複数の同一又はそれぞれ相違する粒子が集まり、一つの塊となった集合体をいう。一実施形態において双性イオンリガンドが配位結合した微小金属粒子と双性イオンリガンドとの集合体をいう。
【００３３】
以下、本願明細書におけるナノ粒子、親水性リガンド、並びにそれらの製造方法について説明する。
【００３４】
〔１．ナノ粒子〕
本発明に係る製造方法により製造されるナノ粒子は、例えば、前記式（I）で表される親水性リガンドが１つ以上配位結合した酸化鉄を含有する金属粒子を含む、ナノ粒子である。配位結合している親水性リガンドについては次項以降で説明する。
【００３５】
一態様としては、該ナノ粒子は、酸化鉄を含有する金属粒子の外表面に親水性リガンドが１つ以上配位結合して形成された粒子であり、該親水性リガンドによって当該金属粒子が被覆されている、ナノ粒子である。
【００３６】
一態様としては、該ナノ粒子は、その中心部（コア）に酸化鉄を含有する金属粒子を有しており、当該金属粒子の外表面に親水性リガンドが１つ以上配位結合することによって、当該親水性リガンドが当該金属粒子を被覆したコア−シェル構造を有する、ナノ粒子である。なお、表面に疎水性リガンドが配位結合した酸化鉄ナノ粒子から、相間移動触媒法によるリガンド交換により、表面のリガンドのみが親水性リガンドに変わり、コアの酸化鉄に実質的な変化がないコア−シェル構造を有するナノ粒子を、本明細書においては「親水性リガンドが１つ以上配位結合した酸化鉄ナノ粒子」と表記する場合がある。
【００３７】
一態様としては、該ナノ粒子は、１以上の「親水性リガンドが１つ以上配位結合した酸化鉄を含有する金属粒子」と、１以上の親水性リガンドからなる複合体である、ナノ粒子である。
【００３８】
一態様としては、該ナノ粒子は、２以上の親水性リガンドと、２以上の「親水性リガンドが１つ以上配位結合した酸化鉄を含有する金属粒子」からなるクラスターである、ナノ粒子である。
【００３９】
一態様としては、該ナノ粒子は、２以上の親水性リガンドと、２以上の「親水性リガンドが１つ以上配位結合した酸化鉄を含有する金属粒子」が不規則に結合したクラスターである、ナノ粒子である。
【００４０】
（金属粒子）
本願明細書における「金属粒子」とは、酸化鉄を含有する金属粒子、酸化鉄のみを含有する酸化鉄粒子、並びに、酸化鉄に加えて鉄を含有する金属粒子を包含する。更に、原料である「表面に疎水性リガンドが配位結合した酸化鉄」における「酸化鉄」、並びに、本発明の相間移動触媒法を実施した結果、原料の酸化鉄ナノ粒子から何らかの変化が生じた、「酸化鉄を含有する金属粒子」を包含する。ここで、何らかの変化とはコア−シェル構造から複合体やクラスターへの構造的な変化、粒子径の変化、組成の変化等が挙げられるが、これらに限定されない。本願明細書における「金属粒子」は、少なくとも、本明細書に記載の式（I）で示される双性イオンリガンドを用いて、本発明の相間移動触媒法を実施した際に得られる、酸化鉄を含有する金属粒子を全て包含する。
【００４１】
本発明の製造法に用いられる金属粒子の一態様において、金属粒子は、酸化鉄を含有する金属粒子であり、別の一態様において、金属粒子は、酸化鉄のみを含有する酸化鉄粒子であり、更に別の一態様において、金属粒子は、酸化鉄に加えて鉄を含有する金属粒子である。一態様において、金属粒子は、酸化鉄のみからなるものであってもよく、別の一態様において、金属粒子は、磁性酸化鉄を含有してもよい。更に別の一態様において、金属粒子は、磁性酸化鉄であり、マグネタイト（Ｆｅ3Ｏ4）、マグヘマイト（γ−Ｆｅ2Ｏ3）、又はこれらの混合物であり得る。このような磁性酸化鉄からなる金属粒子は超常磁性ナノ粒子となり得る。
【００４２】
本発明の製造法に用いられる金属粒子は、前出の特許文献１、非特許文献２、非特許文献３等に記載の方法等の公知の方法によって製造された金属粒子であってもよく、市販の金属粒子であってもよい。例えば、共沈法又は還元法によって作製された酸化鉄粒子であり得る。
【００４３】
本明細書において、粒子径という場合は、特に記載をしていない場合は平均粒子径を指す。
【００４４】
（金属粒子の粒子径）
金属粒子の「粒子径」は、例えば、粒子を透過型電子顕微鏡（ＴＥＭ）で観察した場合の粒子の二次元形状に対する最大内接円の直径が意図される。例えば、粒子の二次元形状が実質的に円形状である場合はその円の直径が意図される。また、実質的に楕円形状である場合はその楕円の短径が意図される。また、実質的に正方形状である場合はその正方形の辺の長さが意図され、実質的に長方形状である場合はその長方形の短辺の長さが意図される。
【００４５】
平均粒子径が所定の範囲の値を有することを確認する方法としては、例えば、１００個の粒子を透過型電子顕微鏡（ＴＥＭ）で観察して、各粒子の上記粒子径を測定し、１００個の粒子の上記粒子径の平均値を求めることによって行うことができる。
【００４６】
本発明の製造法に用いられる、金属粒子の粒子径（金属粒子を含むクラスターや複合体の平均粒子径である場合を含む）は、ＴＥＭで測定した場合、５ｎｍ以下であってもよく、更に４ｎｍ以下であってもよく、また更に３ｎｍ以下であってもよく、また更に２ｎｍ以下であってもよく、また更に１ｎｍ以下であってもよい。
【００４７】
（ナノ粒子の粒子径）
ナノ粒子の粒子径は、上記金属粒子表面に配位結合している親水性リガンドの厚さの分大きくなると推定される。通常、ナノ粒子を溶液とした場合の流体力学的直径（hydrodynamic diameter、ＨＤ）がその大きさの指標とされる。一例としては、ナノ粒子の平均ＨＤは１０ｎｍ以下、別の一例としては、８ｎｍ以下である。更に別の一例としては、ナノ粒子の平均ＨＤは５ｎｍ以下、また更に別の一例としては４ｎｍ以下、また更に別の一例としては３ｎｍ以下、また更に別の一例としては２ｎｍ以下、また更に別の一例としては１ｎｍ以下である。
【００４８】
ナノ粒子のＨＤは、例えば、粒子をX線小角散乱法（ＳＡＸＳ）で観察して、上記粒子径の平均値を求めることによって行うことができる。
【００４９】
ＳＡＸＳの測定には、市販の機器を用いても良く、更にはＳＰｒｉｎｇ−８(ＢＬ１９Ｂ２)やあいちシンクロトロン光センターのような放射光施設を用いるのが望ましい。例えばＳＰｒｉｎｇ−８（ＢＬ１９Ｂ２）を用いた場合、カメラ長を3mに設定し、18KeVのＸ線を試料に照射し、波数qを約 0.06〜3 nm-1の範囲で観測する。
【００５０】
分散液サンプルの場合、2mm径のキャピラリーに入れ、散乱線が飽和しない程度に露光時間を適切に設定し、散乱データを得る。散乱データは、ギニエ解析、もしくは、適切なＳＡＸＳ解析ソフトを用いてフィッティングを行い、平均粒子径を得ることができる。
【００５１】
また、ナノ粒子の相対的な大きさを測定する方法として、例えば、サイズ排除クロマトグラフィー（Size Exclusion Chromatography、ＳＥＣ）を用いることができる。
【００５２】
ＳＥＣは、細孔を持つ担体を充填したカラムに試料を流し、それが流出するまでの時間で試料の大きさを見積もる分析手法である。大きな凝集体は担体の細孔に入らないため早く流出し、小さなナノ粒子は担体の細孔を通るため流出するまでの経路が長くなり、遅く流出するため、標準となる粒子を用いることでナノ粒子の相対的な大きさを測定することができる。
【００５３】
表面に疎水性リガンドが配位結合した酸化鉄ナノ粒子は、前出の特許文献２、Byung Hyo Kim et al., J Am. Chem. Soc., 133, 12624-12631, 2011、及び、He Wei et al., Integr. Biol., 5, 108-114, 2013等に記載の公知の方法によって製造された酸化鉄ナノ粒子であってもよく、市販の酸化鉄ナノ粒子であってもよい。ある態様としては、本願明細書に記載する滴下法によって製造された表面にＣ10-22脂肪酸リガンドが配位結合した酸化鉄ナノ粒子である。
【００５４】
（疎水性リガンド）
本発明において、「疎水性リガンド」とは、水との親和性が低いリガンドであり、本発明の製造法に用いられる疎水性リガンドのある態様としては、金属粒子の製造に用いられる界面活性剤であるＣ10-22脂肪酸である。別の態様としては、オレイン酸及び／又はステアリン酸である。更に別の態様としては、オレイン酸である。
【００５５】
（親水性リガンド）
本発明において、「親水性リガンド」とは、水との親和性が高い、生体に適用可能なリガンドであり、造影剤等に用いられる酸化鉄粒子の公知の親水性リガンドが含まれる。例えば、ドーパミンスルフォネートや双性イオンドーパミンスルフォネートリガンド（特許文献２）、リン脂質ポリエチレングリコール、ポリエチレングリコール−フォスフェート、モノサッカライドフォスフェートもしくはそれらの誘導体、クエン酸、ベタイン等（特許文献１）等が挙げられる。
【００５６】
本発明の製造法に用いられる親水性リガンドのある態様としては、双性イオンリガンドである。
【００５７】
公知の双性イオンリガンドの例としては、例えば、シラン官能化双性イオン性部分を有するリガンドがＷＯ２０１０／０７６２３７公報及びＵＳ７４６２４４６公報に、ベタインが特許文献１に、ドーパミンスルホナートとその双性イオンを有するリガンドが、非特許文献３、及び特許文献２に開示される。本発明の製造方法における親水性リガンドとして、これらの公知の双性イオンリガンドを用いることができる。
【００５８】
本願明細書において、「双性イオンリガンド」とは、「双性イオン性部分」を有するリガンドであり、ここに、「双性イオン性部分」という用語は、電気的に中性であるが、相異なる原子上にある正及び負の形式電荷を有する部分構造をいう。双性イオンは極性であり、通常は水に対する高い溶解性及び大抵の有機溶媒に対して難溶性を有する。ある形態では、「双性イオン性部分」は更に双性イオン性部分の前駆体をも含み、かかる実施形態では、該前駆体は二次的な又は後続の化学反応を受けて双性イオン性部分を生成する。ある態様としては、双性イオン性部分は、正に帯電した部分、負に帯電した部分、及び正に帯電した部分と負に帯電した部分との間に位置するスペーサーを含んでいる。正に帯電した部分は有機塩基から形成でき、負に帯電した部分は有機酸から形成できる。
【００５９】
ここに、双性イオンリガンドとしては、例えば、正に帯電した部分は、下式のアンモニウムカチオン、アミジニウムカチオン、グアニジニウムカチオン、ピリジニウムカチオン、又はこれらの組合せからなり、負に帯電した部分は、下式のカルボキシラートアニオン、スルホナートアニオン、スルフィナートアニオン、ホスホナートアニオン、ホスフェートアニオン、ホスフィナートアニオン又はこれらの組合せからなり、且つ、スペーサーは、アルキレン（Ｃ1-10アルキレン等）、アリーレン（フェニレン等）、エーテル（Ｃ1-5アルキレン−Ｏ−Ｃ1-5アルキレン等）又はこれらの組合せからなる、双性イオンリガンド等を挙げることができる。
【００６０】
【化６】
2020138404.tif 000008
【００６１】
（式中、R'は、Ｈ又はアルキルを表す。R''およびR'''は、同一又は互いに異なって、Ｈ、アルキル、アリール、カテコール又は前記のスペーサーを表すか、又は、R''およびR'''は、それらが結合する４級窒素原子と一体となって含窒素飽和ヘテロ環を表す。）
【００６２】
本発明の製造法に用いられる親水性リガンドのある態様としては、正に帯電した部分として、第三級アンモニウムカチオン又は第四級アンモニウムカチオンを含み、及び、負に帯電した部分として、カルボキシラートアニオン、スルホナートアニオン、スルフィナートアニオン、ホスホナートアニオン、ホスフェートアニオン、ホスフィナートアニオンを含む双性イオンリガンドである。別の態様としては、更に、スペーサーが、Ｃ1-10アルキレン又はＣ1-5アルキレン−Ｏ−Ｃ1-5アルキレンである、双性イオンリガンドである。
【００６３】
本発明の製造法に用いられる親水性リガンドの別の態様としては、カテコール構造を部分構造として有する双性イオンリガンドである。更に別の態様としては、式（I）で表される化合物又はその塩である。
【化７】
2020138404.tif 000009
（式中、
Ｒ1及びＲ2の一方は、式（ａ）又は式（ｂ）で示される基であり、他方は、Ｈ、低級アルキル、Ｏ−低級アルキル又はハロゲンであり、
【化８】
2020138404.tif 000010
Ｘ1は、結合又はメチレンであり、更にＲ1が式（ａ）で示される基のときＸ1はエチレンであってもよく、
Ｘ2は、ＯＨで置換されていてもよいＣ1-5アルキレン、又は、Ｃ1-2アルキレン−Ｏ−Ｃ1-3アルキレンであり、更にＲ1が式（ｂ）で示される基のときＸ2は結合であってもよく、
Ｒa及びＲbは、同一又は互いに異なって、Ｃ1-3アルキル、Ｃ1-3アルキレン−Ｏ−Ｃ1-2アルキルであるか、又は、Ｒa及びＲbは、それらが結合する４級窒素原子と一体となって５又は６員含窒素飽和ヘテロ環を形成し、
Ｙ-は、ＳＯ3-、ＨＰＯ3-、又は、ＣＯ2-であり、
Ｒ3及びＲ4は、同一又は互いに異なって、Ｈ、Ｃ1-3アルキル、Ｏ−Ｃ1-3アルキル又はハロゲンであり、
ｎは０〜２の整数であり、
更に、
ｉ）Ｒ1が式（ａ）で示される基であり、且つ、Ｘ1がメチレンであるとき、Ｒ2とＲaまたはＲbとが一体となってエチレンを形成してもよく、
ｉｉ）Ｒ1が式（ａ）で示される基であり、且つ、Ｘ1がエチレンであるとき、Ｒ2とＲaまたはＲbとが一体となってメチレンを形成してもよく、
ｉｉｉ）Ｒ2が式（ａ）で示される基であり、且つ、Ｘ1がメチレンであるとき、Ｒ3とＲaまたはＲbとが一体となってエチレンを形成してもよい。）
【００６４】
別の態様としては、カテコール構造を部分構造として有する双性イオンリガンドである式（Ｉａ）で表される化合物又はその塩である。更に別の態様としては式（Ｉａ）においてｍが３である化合物又はその塩である。式（Ｉａ）の化合物がリガンドとして金属粒子に配位結合した状態を式（ＩＩ）に示す。
【００６５】
【化９】
2020138404.tif 000011
【００６６】
（式中、ｍは１から４の整数であり、式（ＩＩ）の破線は、金属粒子表面の鉄原子との配位結合を表す。以下同様。）
【００６７】
（親水性リガンドが１つ以上配位結合した酸化鉄を含有する金属粒子を含むナノ粒子）
本発明の製造法で製造されるナノ粒子の一態様は、親水性リガンドとして前記式（I）で表される双性イオンリガンドが１つ以上配位結合した酸化鉄を含有する金属粒子を含む、ナノ粒子であり、また上記各態様の双性イオンリガンドが、それぞれ配位結合した酸化鉄を含有する金属粒子を含むナノ粒子は、それぞれ本発明の製造法で製造されるナノ粒子の一態様である。なお、カテコール構造を部分構造として有する双性イオンリガンドが酸化鉄を含む金属粒子に配位結合する場合は、前記式（ＩＩ）に示される様に、カテコール構造の２つの水酸基の酸素と金属粒子表面の金属原子とが配位結合し、本発明のナノ粒子を形成する。
【００６８】
金属粒子表面に配位させる親水性リガンドの分子数は、金属粒子のサイズ及び表面積等に応じて変化する。本発明の一態様としては、親水性リガンドが双性イオンリガンドである場合に金属粒子に結合するリガンドの個数は、金属粒子１つ当たり２〜２００個であり、別の一態様としては５〜５０個であり、更に別の一態様としては５〜２０個である。
【００６９】
（親水性リガンドの製造方法）
親水性リガンドは市販のものを用いてもよく、前記文献等により公知の方法あるいは当業者に公知の方法を適宜組み合わせて用いて製造することもできる。例えば、非特許文献３に記載の方法を参考に製造することができる。
【００７０】
例えば、前記式（Ｉａ）の化合物は、以下のスキームの反応により製造することができる。
【００７１】
【化１０】
2020138404.tif 000012
【００７２】
第一工程は、３，４−ジメトキシアニリンにスルトンを作用させてアルキル化反応に付し、化合物（ＩＩＩ）を製造する工程である。反応は、３，４−ジメトキシアニリンと、反応に不活性な溶媒の混合物に、スルトンを加え、冷却下〜加温にて、通常１時間〜３日間撹拌して行うことができる。ここで用いられる溶媒の例としては、特に限定されないが、テトラヒドロフラン（ＴＨＦ）、ジオキサン、ＤＭＦ、アセトニトリル及びこれらの混合物が挙げられる。
【００７３】
第二工程は、化合物（ＩＩＩ）に塩基及びメチル化剤を作用させてメチル化反応に付し、化合物（ＩＶ）を製造する工程である。化合物（ＩＩＩ）を、２当量〜１０当量の塩基の存在下、２当量〜１０当量のメチル化剤と、反応に不活性な溶媒中、室温から加熱下にて、通常１時間〜２４時間反応する。ここで用いられる溶媒の例としては、特に限定されないが、メタノール、ＴＨＦ、ジオキサン、ＤＭＦ、アセトニトリル及びこれらの混合物が挙げられる。塩基の例としては、特に限定されないが、炭酸カリウム、炭酸ナトリウム、２，６−ルチジン、Ｎ，Ｎ−ジイソプロピルエチルアミン、Ｎ−メチルモルホリン、ジアザビシクロウンデセン（ＤＢＵ（登録商標））、ジエチルアニリン、ジメチルアミノピリジン（ＤＭＡＰ）が挙げられる。
【００７４】
第三工程は、化合物（ＩＶ）に酸を作用させて脱メチル化反応に付し、化合物（Ｉａ）を製造する工程である。反応は、室温から加熱下、通常１時間〜２４時間行う。ここで用いられる酸の例としては、特に限定されないが、臭化水素酸、ヨウ化水素酸が挙げられる。
【００７５】
〔２．相間移動触媒法によるナノ粒子の製造方法〕
本明細書において「相間移動触媒」とは、有機溶媒にも水にも可溶な第四級アンモニウム又はホスホニウムを有する塩をいう。ここに塩を形成するカウンターアニオンとしては、例えば、ハロゲン化物イオン、水酸化物イオン、硫酸水素イオン等が挙げられるがこれらに限定されない。例えば、Arthur W. Herriott et al., J. Am. Chem. Soc., 97, 2345-2349, 1975に記載の相間移動触媒であってもよく、市販の相間移動触媒であってもよい。本発明に用いる相間移動触媒のある態様としては、第四級アンモニウム塩及び四級ホスホニウム塩からなる群から選択される相間移動触媒である。またある態様としては、テトラメチルアンモニウム塩、テトラブチルアンモニウム塩、ベンジルトリエチルアンモニウム塩、ベンジルトリブチルアンモニウム塩、トリオクチルメチルアンモニウム塩及びベンジルジメチルオクタデシルアンモニウム塩からなる群から選択される第四級アンモニウム塩、又はテトラブチルホスホニウム塩及びテトラフェニルホスホニウム塩からなる群から選択される四級ホスホニウム塩であり、また別の態様では、前記の第四級アンモニウム塩であり、更に別の態様では、テトラブチルアンモニウム塩、トリオクチルメチルアンモニウム塩、ベンジルジメチルオクタデシルアンモニウム塩及びベンジルトリブチルアンモニウム塩からなる群から選択される第四級アンモニウム塩である。またある態様では、ハロゲン化テトラブチルアンモニウム、及びハロゲン化ベンジルトリブチルアンモニウムからなる群から選択される第四級アンモニウム塩であり、更に別の態様では、臭化テトラブチルアンモニウム（ＴＢＡＢ）、塩化テトラブチルアンモニウム、フッ化テトラブチルアンモニウム（ＴＢＡＦ）及び臭化ベンジルトリブチルアンモニウムからなる群から選択される第四級アンモニウム塩である。上記の第四級アンモニウム塩及び四級ホスホニウム塩は、水和物を形成している場合もある。
【００７６】
「有機層と水層の二層系溶媒」としては、室温にて有機溶媒と水の二層に分離する混合溶媒である。有機溶媒は二種以上であってよく、水を加えて二層に分離すればよい。ここに、有機溶媒とは、ある態様では、２−メチルテトラヒドロフラン(２−Ｍｅ−ＴＨＦ)、シクロペンチルメチルエーテル（ＣＰＭＥ）、メチルtert-ブチルエーテル（ＭＴＢＥ）、ジフェニルエーテル、クロロホルム、トルエン、キシレン、ヘプタン、酢酸エチル、酢酸メチル、酢酸イソプロピル、オレイン酸、オレイルアルコール、メタノール、エタノール、１−プロパノール、２−プロパノール（ＩＰＡ）、１−ブタノール、２−ブタノール、イソブタノール、tert-ブチルアルコール、２−メチル−２−ブタノール及びこれらの組み合わせからなる群から選択される。別の態様としては、２−Ｍｅ−ＴＨＦ、クロロホルム、１−ブタノール、ヘプタン及びこれらの組合せから選択される。
【００７７】
親水性リガンドの種類によっては、更にｐＨ調整剤の存在下で反応を行うことが好ましい場合がある。ここに、本反応において用いることができる「ｐＨ調整剤」としては、炭酸水素ナトリウム、炭酸ナトリウム、炭酸水素カリウム、炭酸水素アンモニウム又はリン酸水素二カリウムであり、ある態様としては、炭酸水素ナトリウムである。
【００７８】
本発明の相間移動触媒法における反応は、表面に疎水性リガンドが配位結合した酸化鉄ナノ粒子と親水性リガンドとを、有機層と水層の二層系溶媒中、相間移動触媒の存在下で、窒素及びアルゴンから選択される１以上の不活性ガスの雰囲気下、室温もしくは加温下、ある態様としては２０℃〜８０℃で、別の態様としては３０℃〜６０℃で、１時間以上、ある態様としては、１〜１５時間、別の態様では１〜７時間撹拌することによって行われる。反応温度や反応時間は用いる表面に疎水性リガンドが配位結合した酸化鉄ナノ粒子や、親水性リガンドの種類に応じて適宜調整できる。
【００７９】
本反応において、親水性リガンドは、表面に疎水性リガンドが配位結合した酸化鉄ナノ粒子に対して１〜１０ｗｔ（重量比）、ある態様としては１〜６ｗｔ、別の態様としては、１〜５ｗｔの比率で用いることができる。相間移動触媒は、表面に疎水性リガンドが配位結合した酸化鉄ナノ粒子に対して０．１〜１０ｗｔ、ある態様としては０．５〜６ｗｔ、別の態様としては０．５〜３ｗｔの比率で加えることによって行うことができる。更にｐＨ調整剤を用いる場合は、表面に疎水性リガンドが配位結合した酸化鉄ナノ粒子に対して、０．１ｗｔ〜５ｗｔ、ある態様としては０．５ｗｔ〜２ｗｔで加えることによって行うことができる。
【００８０】
得られた親水性リガンドが１つ以上配位結合した酸化鉄を含有する金属粒子を含む、ナノ粒子は、反応終了後に温度を室温まで下げたあと、分液操作、遠心分離、ろ過等の公知の方法を用いて単離することができる。
【００８１】
例えば、反応混合物にヘプタン、２−Ｍｅ−ＴＨＦ、ＣＰＭＥ、ＭＴＢＥ、クロロホルム、トルエン、キシレン、酢酸エチル、酢酸メチル、酢酸イソプロピル、メタノール、エタノール、１−プロパノール、ＩＰＡ、１−ブタノール、２−ブタノール、イソブタノール、tert-ブチルアルコール、２−メチル−２−ブタノール、水等の単一もしくは混合溶媒を添加した後、水にて目的物を１〜複数回抽出する。所望により、ヘプタン等の有機溶媒にて水層を１〜複数回洗浄してもよい。続いて、得られた水層を、限外ろ過膜を用いたタンジェンシャルフローろ過（Tangential flow filtration：以下ＴＦＦと略記する) を１〜複数回実施して所望の粒子径のナノ粒子を含む水分散液を得る。所望により、得られた分散液を濃縮、さらに凍結乾燥してもよい。ここに、ＴＦＦに用いる限外ろ過膜としては、例えば、１〜５０Kの膜 (Sartocon（登録商標）、Pellicon（登録商標）)及び１００〜１０００Kの膜（Sartocon（登録商標）、Pellicon（登録商標））、ある態様としては、５〜３０Kの再生セルロース膜 (Sartocon（登録商標）、Pellicon（登録商標）)及び１００〜３００Kの再生セルロース膜（Sartocon（登録商標）、Pellicon（登録商標））が挙げられるが、これに限定されるものではない。
【００８２】
別の方法としては、例えば、上記と同様に水にて目的物を抽出して得られた水層を、Ａｍｉｃｏｎ（登録商標） cut off filterを用いたろ過を１〜複数回実施して所望の粒子径のナノ粒子を得る。所望により、得られたナノ粒子を凍結乾燥してもよい。ここに、用いる限外ろ過膜としては、例えば、１〜１００Kの膜、ある態様としては、１〜５０Kの膜、別の態様としては１、２、３、５、１０、３０、５０Kの膜から選択される、同一又は異なる膜を用いて、１〜複数回実施するが、これに限定されるものではない。
【００８３】
本発明の相間移動触媒法において、親水性リガンドとして双性イオンリガンドを用いた場合、単純に表面の疎水性リガンドから双性イオンリガンドへとリガンド交換されたナノ粒子が製造される場合と、ナノ粒子中の金属粒子が原料で用いた金属粒子よりも微小な金属粒子となったナノ粒子が製造される場合がある。条件によっては両方のタイプが得られる。これは、本発明の双性イオンリガンドが配位結合する際に金属粒子に変化を与える性質を有するためと推定され、双性イオンリガンドの種類によって異なる。また、反応条件や単離条件によっても変わり得る。
【００８４】
使用する双性イオンリガンドの種類、反応条件や単離条件を調整することによって、コア−シェル構造を有するナノ粒子、及び／又は、微小金属粒子を含むナノ粒子（クラスター、複合体等）を得ることができる。
【００８５】
本発明の相間移動触媒法のある態様としては、その中心部（コア）に金属粒子を有しており、当該金属粒子の外表面に親水性リガンドが１つ以上配位結合することによって、当該親水性リガンドが当該金属粒子を被覆したコア−シェル構造を有する、ナノ粒子を製造する方法である。親水性リガンドとして、公知の親水性リガンドや、前記式（I）において、Ｒ2が式（ａ）で示される基を有する化合物、式（Ｉａ）で示される化合物などの双性イオンリガンドを用いた場合は、本構造のナノ粒子が得られる。
【００８６】
前記式（Ｉａ）においてｍ＝３の化合物を親水性リガンドとして用いて、本発明の相間移動触媒法を実施した場合は、後記実施例４〜６に記載されるように、金属粒子に配位結合する疎水性リガンドが親水性リガンドに交換されたコア−シェル構造を有するナノ粒子を得ることが確認できた。よって、本発明の相間移動触媒法は、水に分散しにくい疎水性リガンドが配位結合した酸化鉄ナノ粒子と、有機溶媒に溶けにくい親水性リガンドを、二層系溶媒中で相間移動触媒を用いて反応させることにより、リガンド交換を１工程で行うことを可能とし、目的とするナノ粒子を効率よく製造でき、参考例５に示す従来法に比して、製造工程の短縮と精製工程の簡素化を可能とする方法である。更に、使用する親水性リガンド量も従来法に比して低減でき、工業的製造に適した方法である。
【００８７】
本発明の相間移動触媒法の別の態様としては、１以上の「親水性リガンドが１つ以上配位結合した酸化鉄を含有する金属粒子」と、１以上の親水性リガンドからなる微小な複合体として、ナノ粒子を製造する方法である。更に、別の態様としては、２以上の双性イオンリガンドと、２以上の「双性イオンリガンドが１つ以上配位結合した酸化鉄を含有する金属粒子」からなる微小なクラスターとして、ナノ粒子を製造する方法である。
【００８８】
親水性リガンドとして、前記式（I）において、Ｒ1が式（ａ）又は式（ｂ）で示される基を有する双性イオンリガンドを用いた場合は、ナノ粒子中の金属粒子が原料で用いた金属粒子よりも微小なナノ粒子（例えば、後記実施例７−１等に示される３Ｋ精製粒子等）が製造される。本発明の相間移動触媒法に限らず、従来の製造法（ＭＥＡＡを用いた２ステップ法）においても、親水性リガンドとしてある種の双性イオンリガンドを用いた場合は同様に、原料で用いた金属粒子よりも微小なナノ粒子が製造される（後記比較例１及び２参照）ことから、これは用いた双性イオンリガンドに由来する現象と理解される。
【００８９】
本発明の相間移動触媒法のある態様を以下に列記する。
【００９０】
＜１＞表面に疎水性リガンドが配位結合した酸化鉄ナノ粒子を、有機層と水層の二層系溶媒中、相間移動触媒の存在下で親水性リガンドと反応させることを特徴とする、親水性リガンドが１つ以上配位結合した酸化鉄を含有する金属粒子を含む、ナノ粒子の製造方法。
【００９１】
＜２＞親水性リガンドが、正に帯電した部分として、第三級アンモニウムカチオン又は第四級アンモニウムカチオンを含み、及び、負に帯電した部分として、カルボキシラートアニオン、スルホナートアニオン、スルフィナートアニオン、ホスホナートアニオン、ホスフェートアニオン、又は、ホスフィナートアニオンを含む双性イオンリガンドである、＜１＞記載の製造方法。
【００９２】
＜３＞親水性リガンドが、カテコール構造を部分構造として有する双性イオンリガンドである、＜２＞記載の製造方法。
【００９３】
＜４＞
疎水性リガンドが、Ｃ10-22脂肪酸であり、親水性リガンドが、式（I）で表される双性イオンリガンドである、＜３＞記載の製造方法。
【化１１】
2020138404.tif 000013
（式中、
Ｒ1及びＲ2の一方は、式（ａ）又は式（ｂ）で示される基であり、他方は、Ｈ、低級アルキル、Ｏ−低級アルキル又はハロゲンであり、
【化１２】
2020138404.tif 000014
Ｘ1は、結合又はメチレンであり、更にＲ1が式（ａ）で示される基のときＸ1はエチレンであってもよく、
Ｘ2は、ＯＨで置換されていてもよいＣ1-5アルキレン、又は、Ｃ1-2アルキレン−Ｏ−Ｃ1-3アルキレンであり、更にＲ1が式（ｂ）で示される基のときＸ2は結合であってもよく、
Ｒa及びＲbは、同一又は互いに異なって、Ｃ1-3アルキル、Ｃ1-3アルキレン−Ｏ−Ｃ1-2アルキルであるか、又は、Ｒa及びＲbは、それらが結合する４級窒素原子と一体となって５又は６員含窒素飽和ヘテロ環を形成し、
Ｙ-は、ＳＯ3-、ＨＰＯ3-、又は、ＣＯ2-であり、
Ｒ3及びＲ4は、同一又は互いに異なって、Ｈ、Ｃ1-3アルキル、Ｏ−Ｃ1-3アルキル又はハロゲンであり、
ｎは０〜２の整数であり、
更に、
ｉ）Ｒ1が式（ａ）で示される基であり、且つ、Ｘ1がメチレンであるとき、Ｒ2とＲaまたはＲbとが一体となってエチレンを形成してもよく、
ｉｉ）Ｒ1が式（ａ）で示される基であり、且つ、Ｘ1がエチレンであるとき、Ｒ2とＲaまたはＲbとが一体となってメチレンを形成してもよく、
ｉｉｉ）Ｒ2が式（ａ）で示される基であり、且つ、Ｘ1がメチレンであるとき、Ｒ3とＲaまたはＲbとが一体となってエチレンを形成してもよい。）
【００９４】
＜５＞
親水性リガンドが、
Ｒ1及びＲ2の一方が、式（ａ）で示される基であり、他方が、Ｈ、低級アルキル、Ｏ−低級アルキル又はハロゲンである双性イオンリガンドである、＜４＞記載の製造方法。
【００９５】
＜６＞表面にＣ10-22脂肪酸である疎水性リガンドが配位結合した酸化鉄ナノ粒子を、有機層と水層の二層系溶媒中、相間移動触媒の存在下で、式（Ｉａ）で表される双性イオンリガンドである親水性リガンドと反応させて、結合するリガンドを疎水性リガンドから親水性リガンドにリガンド交換することを特徴とする、表面に式（Ｉａ）で表される双性イオンリガンドである親水性リガンドが１つ以上配位結合した酸化鉄ナノ粒子の製造方法である、＜５＞記載の製造方法。
【化１３】
2020138404.tif 000015
（式中、ｍは１から４の整数である。）
【００９６】
＜７＞親水性リガンドが、式（Ｉａ）においてｍが３である双性イオンリガンドである、＜６＞記載の製造方法。
【００９７】
＜８＞相間移動触媒が、第四級アンモニウム塩及び四級ホスホニウム塩からなる群から選択される１以上の触媒である、＜１＞〜＜７＞のいずれか１項に記載の製造方法。
【００９８】
＜９＞疎水性リガンドが、オレイン酸及び／又はステアリン酸であり、相間移動触媒が、テトラブチルアンモニウム塩、トリオクチルメチルアンモニウム塩、ベンジルジメチルオクタデシルアンモニウム塩及びベンジルトリブチルアンモニウム塩からなる群から選択される１以上の触媒である、＜８＞記載の製造方法。
【００９９】
＜１０＞疎水性リガンドが、オレイン酸であり、相間移動触媒が、ハロゲン化テトラブチルアンモニウム及びハロゲン化ベンジルトリブチルアンモニウムからなる群から選択される１以上の触媒である、＜９＞記載の製造方法。
【０１００】
＜１１＞相間移動触媒が、臭化テトラブチルアンモニウム、塩化テトラブチルアンモニウム、フッ化テトラブチルアンモニウム及び臭化ベンジルトリブチルアンモニウムからなる群から選択される１以上の触媒である、＜１０＞記載の製造方法。
【０１０１】
＜１２＞表面に疎水性リガンドが配位結合した酸化鉄ナノ粒子を、表面に疎水性リガンドが配位結合した酸化鉄ナノ粒子に対して０．１〜１０ｗｔ（重量比）の相間移動触媒の存在下で、表面に疎水性リガンドが配位結合した酸化鉄ナノ粒子に対して１〜１０ｗｔ（重量比）の親水性リガンドと反応させることを特徴とする、＜１＞〜＜１１＞のいずれか１項に記載の製造方法。
【０１０２】
＜１３＞表面に疎水性リガンドが配位結合した酸化鉄ナノ粒子が、
ｉ）１５０℃〜１９０℃の第一溶液と、Ｃ10-22脂肪酸の鉄錯体である鉄前駆体を含む０℃〜１２０℃の第二溶液を準備し、ここに、第一溶液と第二溶液のいずれか一方又は両方に、Ｃ10-22脂肪族アルコール、Ｃ10-22脂肪酸及びＣ10-22脂肪族アミンからなる群から選択される１以上の界面活性剤が含まれており、
ｉｉ）第一溶液を１５０℃〜１９０℃に保持し、これに第二溶液を滴下し、次に
ｉｉｉ）これを、１５０℃〜１９０℃にて反応させる
ことを特徴とする方法により製造された、表面にＣ10-22脂肪酸が配位結合した酸化鉄ナノ粒子である、＜１＞〜＜１２＞のいずれか１項に記載の製造方法。
【０１０３】
＜１４＞鉄前駆体がオレイン酸鉄錯体、又は、ステアリン酸鉄錯体である、＜１３＞記載の製造方法。
【０１０４】
＜１５＞界面活性剤が、オレイルアルコール、オレイン酸及びオレイルアミンからなる群から選択される１以上の界面活性剤である、＜１４＞に記載の製造方法。
【０１０５】
＜１６＞ｉ）において、第一溶液が更に乾燥剤を含むものである、＜１３＞〜＜１５＞のいずれか１項に記載の製造方法。
【０１０６】
〔３．滴下法による疎水性リガンドが配位結合した酸化鉄ナノ粒子の製造方法〕
更に本発明は、表面に疎水性リガンドとしてＣ10-22脂肪酸が配位結合した酸化鉄ナノ粒子の製造方法（滴下法）にも関する。この滴下法は、前記相間移動触媒法に組み合わせて、ナノ粒子の製造に好適に用いることができる。
【０１０７】
ここに、該滴下法は、
ｉ）１５０℃〜１９０℃の第一溶液と、Ｃ10-22脂肪酸の鉄錯体である鉄前駆体を含む０℃〜１２０℃の第二溶液を準備し、ここに、第一溶液と第二溶液のいずれか一方又は両方に、Ｃ10-22脂肪族アルコール、Ｃ10-22脂肪酸及びＣ10-22脂肪族アミンからなる群から選択される１以上の界面活性剤が含まれており、
ｉｉ）第一溶液を１５０℃〜１９０℃に保持し、これに第二溶液を滴下し、次に
ｉｉｉ）これを１５０℃〜１９０℃で反応させる、
ことを特徴とする、表面にＣ10-22脂肪酸が配位結合した酸化鉄ナノ粒子の製造方法である。
【０１０８】
本滴下法において、第一溶液が更に乾燥剤を含むことが製造を進める上で有利である。
【０１０９】
ここに、鉄前駆体としては、Ｃ10-22脂肪酸鉄錯体であり、ある態様としては、オレイン酸鉄錯体、又は、ステアリン酸鉄錯体であり、別のある態様としては、オレイン酸鉄錯体である。
【０１１０】
また、Ｃ10-22脂肪酸とは、炭素数が１０〜２２個の、飽和脂肪酸及び不飽和脂肪酸である。例えば、ステアリン酸、オレイン酸、リノール酸、パルミチン酸、パルミトレイン酸、ミリスチン酸、ラウリン酸、アラキドン酸、リシノール酸、ベヘン酸などであり、ある態様としては、ステアリン酸及び／又はオレイン酸である。別のある態様としてはオレイン酸である。
【０１１１】
Ｃ10-22脂肪族アルコールとしては、上記Ｃ10-22脂肪酸に対応するアルコールであり、ある態様としては、ステアリルアルコール及び／又はオレイルアルコールである。Ｃ10-22脂肪族アミンとしては、同様に上記Ｃ10-22脂肪酸に対応するアミンであり、ある態様としては、ステアリルアミン及び／又はオレイルアミンである。
【０１１２】
Ｃ10-22脂肪族アルコール、Ｃ10-22脂肪酸及びＣ10-22脂肪族アミンからなる群から選択される少なくとも１つの界面活性剤としては、上記脂肪酸、アルコール及びアミンからなる群から選択される１以上の界面活性剤であり、ある態様としては、ステアリン酸、オレイン酸、ステアリルアルコール、オレイルアルコール、ステアリルアミン及びオレイルアミンからなる群から選択される１以上の界面活性剤である。別の態様としては、オレイン酸、オレイルアルコール、及びオレイルアミンからなる群から選択される１以上の界面活性剤である。更に別の態様としては、オレイン酸とオレイルアルコールである。また、別の態様としては、オレイルアルコールである。さらに、別の態様としては、オレイン酸である。
【０１１３】
界面活性剤は、第一溶液及び／又は第二溶液に包含される。ある態様としては、界面活性剤は第一溶液のみに包含される。別の態様としては、界面活性剤は第二溶液のみに包含される。更に別の態様としては第一溶液と第二溶液の両方に界面活性剤が含まれる。第一溶液の界面活性剤と第二溶液の界面活性剤は同一でも異なっていてもよい。ある態様としては、第一溶液にＣ10-22脂肪族アルコール及びＣ10-22脂肪族アミンからなる群から選択される少なくとも１つの界面活性剤が含まれ、第二溶液にＣ10-22脂肪酸が含まれるか又は界面活性剤が含まれない。ある態様としては、第一溶液にオレイルアルコール及び／又はオレイルアミンが含まれ、第二溶液にオレイン酸が含まれるか又は界面活性剤が含まれない。ある態様としては、第一溶液にオレイン酸が含まれ、第二溶液にオレイルアルコールが含まれる。ある態様としては、第一溶液にオレイン酸及び／又はオレイルアルコールが含まれ、第二溶液には界面活性剤が含まれない。ある態様としては、第一溶液には界面活性剤が含まれず、第二溶液にオレイン酸及び／又はオレイルアルコールが含まれる。
【０１１４】
反応に用いられる界面活性剤は、第一溶液と第二溶液を併せて、鉄前駆体に対して、０．１〜１０ｗｔ、ある態様としては、０．１〜５ｗｔである。例としては、第一溶液が鉄前駆体に対して０．５〜１０ｗｔであり、ある態様としては、０．５〜５ｗｔのオレイルアルコールが含まれる。別の例としては、第二溶液が鉄前駆体に対して０．１〜５ｗｔであり、ある態様としては、０．１〜２ｗｔのオレイン酸が含まれる。別の態様としては、界面活性剤が含まれない。
【０１１５】
反応に用いられる乾燥剤としては、モレキュラーシーブ、シリカゲル、無水硫酸マグネシウム及び無水硫酸ナトリウムからなる群から選択される反応に不活性な乾燥剤であり、ある態様としては、モレキュラーシーブ及び／又はシリカゲルであり、別の態様としては、モレキュラーシーブ（３Ａ、４Ａ、５Ａ等）である。
【０１１６】
乾燥剤は、鉄前駆体に対して０〜３ｗｔ用いることができる。ある態様としては０．１〜２ｗｔである。
【０１１７】
第一溶液並びに第二溶液に用いる溶媒としては、反応に不活性な溶媒であり、両溶媒は同一又は互いに異なっていてもよく、例えば、オクタデカン、エイコサン、ヘキサデカン、テトラデセン、ヘキサデセン、オクタデセン、エイコセン、ジフェニルエーテル、ジオクチルエーテル、オクチルフェニルエーテル、ジデシルエーテル、ジベンジルエーテル、トリオクチルアミン、ヘキサデシルアミンおよびオクタデシルアミンからなる群から選択される、ある態様としては、沸点が２００℃〜４００℃の溶媒であり、別の態様としては、ジフェニルエーテル、又は、フェニルオクチルエーテルであり、また別の態様としては、ジフェニルエーテルである。
【０１１８】
反応は、窒素及びアルゴンから選択される不活性ガスの雰囲気下、界面活性剤、及び所望により乾燥剤の存在下、１５０℃〜１９０℃、ある態様としては１６０℃〜１８０℃の第一溶液に、鉄前駆体を含む０℃〜１２０℃、ある態様としては０℃〜１００℃、別の態様としては２０℃〜６０℃の第二溶液を滴下し、続いて、１５０℃〜１９０℃、ある態様としては１６０℃〜１８０℃の温度下で、０．１〜４８時間、ある態様としては０．２５〜１２時間、別の態様としては０．５〜５時間、更に別の態様としては１〜４時間反応させることによって行うことができる。ここに滴下は、第一溶液の温度を１５０℃〜１９０℃、ある態様としては１６０℃〜１８０℃の範囲に保持したまま、０．１〜３時間、ある態様としては０．１〜２時間、別の態様としては、０．２５〜１時間かけて行う。
【０１１９】
本反応に用いる、鉄前駆体を含む第二溶液を、滴下前に、減圧下７０℃〜１２０℃で、ある態様としては８０℃〜１００℃で気泡の発生が収まるまで、例えば１時間から２４時間撹拌すること（以下、脱気と略記する）が有利である。尚、第二溶媒に界面活性剤が含まれる場合は、当該脱気の前、若しくは後に界面活性剤を加える。
【０１２０】
生成したＣ10-22脂肪酸が配位結合した酸化鉄ナノ粒子は、反応混合物の温度を室温まで冷却しモレキュラーシーブ等の乾燥剤を除去した後、遠心分離、ろ過、分液等の公知の方法を単独で或いは組み合わせて用いて単離できる。
【０１２１】
例えば、反応混合物にアセトン、ＩＰＡ、ヘプタン及びヘキサン等からなる群から選択される単一もしくは混合溶媒を添加した後、上清を遠心除去する。この操作を繰り返して行ってもよい。その後、得られた沈殿をアセトン、ヘプタン等の単一もしくは混合溶媒を加えて遠心分離する。この操作を繰り返し行ってもよい。所望により、得られた沈殿を乾燥してもよい。
【０１２２】
別の方法としては、例えば、反応混合物にアセトン、ＩＰＡ、ヘプタン及びヘキサン等からなる群から選択される単一もしくは混合溶媒を添加した後、セラミック膜ろ過装置に循環させて濃縮する。所望により、得られた残渣を乾燥してもよい。ここに、セラミック膜ろ過に用いる限外ろ過膜としては、例えば、２〜５ｎｍの孔径の膜が挙げられるが、これに限定されるものではない。
【０１２３】
さらに別の方法としては、例えば、反応混合物に、極性溶媒及び非極性溶媒を加えた後、極性溶媒にて１〜数回洗浄する。得られた非極性溶媒側の有機層から、前記の遠心分離又はセラミック膜ろ過の方法を用いて酸化鉄ナノ粒子を単離できる。或いは、得られた非極性溶媒側の有機層をそのまま、又は濃縮後に、酸化鉄ナノ粒子を含む分散液として次工程に用いてもよい。ここに、非極性溶媒としてはヘプタン、ヘキサン、２−Ｍｅ−ＴＨＦ、ジフェニルエーテル、ＣＰＭＥ、ＭＴＢＥ、クロロホルム、トルエン、キシレン、酢酸エチル、酢酸メチル、酢酸イソプロピルから選択される群からなる単一もしくは混合溶媒が挙げられる。極性溶媒としては、水、アセトン、アセトニトリル、メタノール、エタノール、１−プロパノール、ＩＰＡ、１−ブタノールから選択される群からなる単一もしくは混合溶媒が挙げられる。ここで用いる極性溶媒と非極性溶媒は、二層に分離する組み合わせが好ましい。
【０１２４】
本滴下法では、鉄前駆体の溶液を滴下により、少量ずつ急速に液温を１５０℃〜１９０℃に上昇させることにより、表面に疎水性リガンド（Ｃ10-22脂肪酸）が配位結合した酸化鉄ナノ粒子を製造することができる。生成する酸化鉄ナノ粒子は反応時間が短いと粒子が小さく、反応時間が長いと大きくなる傾向が見られた。界面活性剤の種類、反応温度、反応時間等を適宜設定することにより、所望の粒径の酸化鉄ナノ粒子を製造することができる。
【０１２５】
本滴下法では、後記実施例１及び３に記載のように、鉄前駆体を滴下により少量ずつ１７０℃前後に加温することで、急速な昇温処理や２００℃以上の高温での反応を回避することができ、表面に疎水性リガンドが配位結合した酸化鉄ナノ粒子を工業的製造に適した方法で製造することができる。
【０１２６】
以下に、本発明の滴下法の実施態様を列記する。
【０１２７】
＜Ｔ−１＞
ｉ）１５０℃〜１９０℃の第一溶液と、Ｃ10-22脂肪酸の鉄錯体である鉄前駆体を含む０℃〜１２０℃の第二溶液を準備し、ここに、第一溶液と第二溶液のいずれか一方又は両方に、Ｃ10-22脂肪族アルコール、Ｃ10-22脂肪酸及びＣ10-22脂肪族アミンからなる群から選択される１以上の界面活性剤が含まれており、
ｉｉ）第一溶液を１５０℃〜１９０℃に保持し、これに第二溶液を滴下し、次に
ｉｉｉ）これを１５０℃〜１９０℃にて反応させる
ことを特徴とする、表面にＣ10-22脂肪酸が配位結合した酸化鉄ナノ粒子の製造方法。
【０１２８】
＜Ｔ−２＞鉄前駆体が、オレイン酸鉄錯体、又はステアリン酸鉄錯体であり、界面活性剤が、オレイルアルコール、オレイン酸及びオレイルアミンからなる群から選択される１以上の界面活性剤である、＜Ｔ−１＞記載の製造方法。
【０１２９】
＜Ｔ−３＞ｉ）１６０℃〜１８０℃の第一溶液と、オレイン酸鉄錯体を含む０℃〜１００℃の第二溶液を準備し、ここに、第一溶液にはオレイルアルコール及びオレイルアミンからなる群から選択される1以上の界面活性剤が含まれており、及び、第二溶液にはオレイン酸が含まれるか又は界面活性剤が含まれず、
ｉｉ）第一溶液を１６０℃〜１８０℃に保持し、これに第二溶液を０．１〜３時間かけて滴下し、次に
ｉｉｉ）これを１６０℃〜１８０℃にて０．５〜５時間反応させる
ことを特徴とする、＜Ｔ−１＞記載の製造方法。
【０１３０】
＜Ｔ−４＞ｉ）において、第一溶液にはオレイン酸鉄錯体に対して０．５〜５ｗｔ（重量比）のオレイルアルコールが含まれており、及び、第二溶液にはオレイン酸鉄錯体に対して０．１〜２ｗｔ（重量比）のオレイン酸が含まれているか又は界面活性剤が含まれていない、ことを特徴とする、＜Ｔ−３＞記載の製造方法。
【０１３１】
＜Ｔ−５＞ｉ）において、第一溶液が更に乾燥剤を含むことを特徴とする、＜Ｔ−１＞〜＜Ｔ−４＞のいずれか１項に記載の製造方法。
【０１３２】
本滴下法で製造された表面にＣ10-22脂肪酸が配位結合した酸化鉄ナノ粒子は、前記相間移動触媒法に用いる原料として好適であり、親水性リガンドが１つ以上配位結合した酸化鉄を含有する金属粒子を含む、ナノ粒子の製造方法に使用できる。
【０１３３】
上記滴下法における出発物質の鉄前駆体として好適に用いることができるＣ10-22脂肪酸鉄錯体は市販のものを用いることができる。或いは、前記文献等に記載の公知の方法を用いて製造することができる。好適には、非特許文献２に記載の方法を参考に製造することができる。
【０１３４】
以下に、鉄錯体製造の一例を示す。塩化鉄（ＩＩＩ）六水和物［ＦｅＣｌ3・６Ｈ2Ｏ］及びオレイン酸ナトリウムを、反応に不活性な溶媒の混合物に分散させ、加温下、（好ましくは５０℃〜８０℃で、）１〜１０時間撹拌する。続いて、有機層を回収し、水、メタノール−水又はエタノール−水を用いて１〜複数回洗浄し、所望により、得られた有機層を乾燥及び／又は濃縮することによってＣ10-22脂肪酸鉄錯体を得ることができる。所望により、Ｃ10-22脂肪酸鉄錯体を、有機層に分散した状態で、次の反応に使用するまで保存してもよい。
【０１３５】
本製造方法において、滴下法の出発物質である鉄前駆体や、相間移動触媒法の出発物質である金属粒子を、事前に酸化処理を行った後に各製造法に用いることが、製造を進める上で有利な場合がある。
【０１３６】
ここに、酸化処理に用いることができる酸化剤としては、過酸化水素水、酸素、空気、トリメチルアミンＮ−オキシド、オキソン等が挙げられる。例えば、金属粒子の酸化処理は、トリメチルアミンＮ−オキシドを用いて特許文献５の実施例に記載の方法を参考に行うことができる。
【実施例】
【０１３７】
以下に実施例を用いて本発明の製造方法について説明するが、これに限定されるものではない。また、参考例、製造例、比較例には双性イオンリガンドの製造法、並びに公知の製造方法による製造例を記載する。【０１３８】
また、実施例、参考例、製造例及び比較例において、以下の略号を用いることがある。【０１３９】
PEx：製造例番号、Ex:実施例番号、PSyn：同様の方法で製造した製造例番号、Str:化学構造式、Data 1：製造例の物理化学的データを意味し、NMR-D：DMSO-d6中の1H-NMRにおける特徴的なピークのδ（ｐｐｍ）、MS：質量分析におけるm/z値(イオン化法ESI、断りの無い場合(M+H)+)、ESI+：質量分析値におけるm/z値(イオン化法ESI、断りの無い場合(M+H)+を示し、後記表中ESI(M+)+となっている場合は、M+を示す。)、
APCI/ESI(M+)+：質量分析値におけるm/z値(イオン化法APCI及びESI、M+を示す。)を示す。なお、製造例２７は鉄イオンを除いたオレイン酸部分のMassデータを示し、そのESI(M-)-は、質量分析値におけるm/z値(イオン化法ESI、M-を示す)を示す。Data 2：実施例の物理化学的データを意味し、SEC(min)とは後記〔ナノ粒子の粒子径の評価試験〕において測定したナノ粒子の流出時間を意味し、3Kとは下記に記載のフィルターにより精製した粒子である3K精製粒子を、10Kとは下記に記載のフィルターにより精製した粒子である10K精製粒子を意味する。ＴＨＦ：テトラヒドロフラン、ＤＭＦ：Ｎ，Ｎ−ジメチルホルムアミド、Ｐｈ2Ｏ：ジフェニルエーテル、２−Ｍｅ−ＴＨＦ：２−メチルテトラヒドロフラン、ＯＡ：オレイン酸、ＭＥＡＡ：［２−（２−メトキシエトキシ）エトキシ］酢酸、ＤＤＳＡ：（３，４−ジヒドロキシフェニル）（ジメチル）（３−スルホナートプロピル）アンモニウム、ＴＢＡＦ：フッ化テトラブチルアンモニウム、ＴＢＡＢ：臭化テトラブチルアンモニウム、ＰＢＳ：リン酸緩衝液（ｐｈｏｓｐｈａｔｅ  ｂｕｆｆｅｒｅｄ  ｓａｌｉｎｅ）、ＯＡ、ＭＥＡＡ、ＤＤＳＡが配位結合した酸化鉄ナノ粒子をそれぞれＳＮＰ−ＯＡ、ＳＮＰ−ＭＥＡＡ、ＳＮＰ−ＤＤＳＡと記す。また構造式中のBr-は臭化物イオンを、I-はヨウ化物イオンを、Meはメチル基を、Etはエチル基を示す。逆相カラムクロマトグラフィーにはＯＤＳ（オクタデシルシリル基）で表面が修飾されたシリカゲルを充填したカラムを使用した。【０１４０】
酸化鉄ナノ粒子の精製に使用するＡｍｉｃｏｎ（登録商標）  Ｕｌｔｒａｃｅｎｔｒｉｆｕｇｅ  ３Ｋ  ｆｉｌｔｅｒ（Ｍｅｒｃｋ  Ｍｉｌｌｉｐｏｒｅ）は、Ａｍｉｃｏｎ（登録商標）  ３Ｋ  ｆｉｌｔｅｒと記す。さらに異なる分画分子量１０Ｋ、３０Ｋ、５０Ｋ、１００Ｋの同器具を用いた際も同様にＡｍｉｃｏｎ（登録商標）  １０Ｋ  ｆｉｌｔｅｒ、Ａｍｉｃｏｎ（登録商標）  ３０Ｋ  ｆｉｌｔｅｒ、Ａｍｉｃｏｎ（登録商標）  ５０Ｋ  ｆｉｌｔｅｒ、Ａｍｉｃｏｎ（登録商標）  １００Ｋ  ｆｉｌｔｅｒと記す。また３０Ｋ、１０Ｋ、３Ｋの分画分子量の限外濾過により精製した粒子をそれぞれ３０Ｋ精製粒子、１０Ｋ精製粒子、３Ｋ精製粒子と記す。
Ａｇｉｌｅｎｔ  Ｃａｐｔｉｖａ  Ｐｒｅｍｉｕｍ  Ｓｙｒｉｎｇｅ  Ｆｉｌｔｅｒｓ（Ｒｅｇｅｎｅｒａｔｅｄ  Ｃｅｌｌｕｌｏｓｅ、１５ｍｍ、ポアサイズ：０．２μｍ）やＹＭＣ  Ｄｕｏ−Ｆｉｌｔｅｒ（ＸＱＵＯ１５ポアサイズ０．２μｍ）を用いた粒子の濾過操作は、メンブレン（０．２μｍ）濾過と記す。
また後記実施例の表中の破線は、金属粒子表面の金属原子との配位結合を表す。【０１４１】
参考例１  
以下のスキーム１に沿って、双性イオンリガンドである（３，４−ジヒドロキシフェニル）（ジメチル）（３−スルホナートプロピル）アンモニウム（以下、ＤＤＳＡと略記する）を合成した。【０１４２】
【化１４】
2020138404.tif 000016
【０１４３】
３，４−ジメトキシアニリン（２０.０ｇ）のアセトニトリル（５００ｍＬ）溶液に、１，３−プロパンスルトン（１３．７ｍＬ）を加え、アルゴン雰囲気下、９０℃で７時間撹拌した。反応混合物をろ別し、アセトニトリルで洗浄した後乾燥させ、３−（３，４−ジメトキシアニリノ）プロパン−１−スルホン酸（化合物１）を固体として得た（３１．１ｇ、収率８６．５％）。ＭＳ：２７６【０１４４】
得られた化合物１（８．９０ｇ）のメタノール（１３５ｍＬ）懸濁液に、炭酸カリウム（１０．７ｇ）、ヨードメタン（１８．８ｍＬ）を加えて、アルゴン雰囲気下、５０℃で１８時間撹拌した。反応混合物を濃縮し、合成吸着剤（セパビーズ（登録商標）ＳＰ２０７ＳＳ）を利用したカラムクロマトグラフィー（水／メタノール）で精製し、これにエタノールを加えて加熱後冷却して懸濁した固体をろ取、減圧乾燥することで（３，４−ジメトキシフェニル）（ジメチル）（３−スルホナートプロピル）アンモニウム（化合物２）を得た（９．４２ｇ、収率９６．１％）。ＭＳ：３０４【０１４５】
得られた化合物２（９．７１ｇ）を５７ｗｔ％ヨウ化水素酸（７５ｇ）に加えて、アルゴン雰囲気下１２０℃で５．５時間撹拌した。反応混合物に水を加えて減圧濃縮した後、さらにもう２回水を加えて減圧濃縮した。濃縮物に水（１０ｍＬ）を加えて加熱溶解させた後、アセトン（１００ｍＬ）を少しずつ加えて析出させた後、氷冷しデカンテーションで有機層を除いた。得られた固体に水（１０ｍＬ）を加え、加熱撹拌後冷却し、アセトン（約６０ｍＬ）を加えて氷冷下撹拌した。析出した固体をろ取、減圧下５０℃で乾燥して、ＤＤＳＡ（化合物３）を白色固体として得た（７．８４ｇ、収率８９．０％）。NMR-D:9.85 (s, 1H), 9.52 (s, 1H), 7.18 (d, 1H, J = 3.2 Hz), 7.09 (dd, 1H, J = 8.8Hz, 3.2Hz), 6.86 (d, 1H, J = 8.8Hz), 3.82−3.88 (m, 2H), 3.46 (s, 6H), 2.36 (t, 2H, J = 7.2Hz), 1.56−1.70 (m, 2H)。ＭＳ：２７６【０１４６】
参考例２  
2Lの3頚フラスコに塩化鉄(III)六水和物（50g）、オレイン酸ナトリウム（168g）、エタノール（370 mL）、水（280 mL）及びヘプタン（650 mL）を加えた。７０℃で４時間撹拌した後、反応液を室温まで放冷し終夜撹拌した。反応混合物を分液し、水層を除去した。水 (365 mL)、50％メタノール水 (365 mL)、水 (365 mL)で、順次、有機層を洗浄した。有機層を５０℃で約335 mL まで減圧濃縮した。エタノールを 500 mL加えた後、約335 mLになるまで濃縮する操作を2回実施した。ヘプタン500 mL を加えた後、溶液量が335 mLになるまで減圧濃縮した。得られたヘプタン溶液を５０℃で２４時間加温し、オレイン酸鉄錯体のヘプタン溶液（268g）を得た。【０１４７】
参考例３  
2L3頚フラスコに塩化鉄(III)六水和物（75g）、オレイン酸ナトリウム（251.7g）、エタノール（300 mL）、水（300 mL）及びヘプタン（525 mL）を加えた。内温６５℃で４時間撹拌した後、反応液を室温まで放冷し終夜撹拌した。反応混合物を分液ロートに移し、水層を除去した。水 (525 mL)、50％エタノール水 (526 mL)、水 (525 mL)で、順次、有機層を洗浄した。有機層を５０℃で約500 mLまで減圧濃縮した。ヘプタン(750 mL) を加えた後、５０℃で503mL以下まで濃縮した。得られたヘプタン溶液を５０℃で２４時間加温し、オレイン酸鉄錯体のヘプタン溶液（407.1g）を得た。精製することなく溶液のまま保存して、次反応に用いた。【０１４８】
以下、国際公開第WO2019/004297号公報に記載のＳＮＰ−ＤＤＳＡの製造例を参考例として記載する。【０１４９】
参考例４  
オレイン酸鉄錯体（１.８ｇ）に、オレイルアルコール（３.２２ｇ、１２ｍｍｏｌ）及びＰｈ2Ｏ（１０ｇ）を、アルゴン雰囲気下で加え、撹拌しながら９０℃で脱気し、その後２００℃まで１０℃／ｍｉｎで昇温し、２００℃で３０分間撹拌を続けた。その後室温まで下げた後にアセトンを５０ｍＬ加え、８０００ｒｐｍで２０分間遠心し、上澄みを除去した。得られた沈殿が完全に分散するまでクロロホルムを加え（約０.５ｍＬ）、さらにアセトンを１０ｍＬ加えた後、８０００ｒｐｍで２０分間遠心し上澄みを除去した。この操作を３回繰り返し、得られた沈殿を乾燥させ、ＳＮＰ−ＯＡを得た。【０１５０】
参考例５  
下記のスキームに記載のＭＥＡＡによるリガンド交換を経由した２ステップ法により、平均粒子径１.８ｎｍの酸化鉄ナノ粒子（ＳＮＰ）をコア粒子とするＳＮＰ−ＤＤＳＡを製造した。【０１５１】
【化１５】
2020138404.tif 000017
（式中、ＳＮＰ−ＯＡ、ＳＮＰ−ＭＥＡＡ及びＳＮＰ−ＤＤＳＡは、ＳＮＰをコア粒子とする、ＯＡ、ＭＥＡＡ及びＤＤＳＡがそれぞれ配位結合した酸化鉄ナノ粒子を模式的に表したものである。以下同様。）【０１５２】
第一工程
アルゴン雰囲気下で１０ｍｇのＳＮＰ−ＯＡをメタノール０.９ｍＬに分散させ、ＭＥＡＡ ０.１ｍＬを加え、７０℃で４時間撹拌した。この溶液の温度を室温に下げたあと、アセトン８ｍＬ及びヘキサン２ｍＬを加え、５８００ｒｐｍで３分間遠心し上澄み液を取り除いた。この操作を３回繰り返し、得られた沈殿を乾燥させ、ＳＮＰ−ＭＥＡＡを得た。また、ＳＮＰ−ＭＥＡＡに水３００μＬとＤＭＦ６００μＬを加えＳＮＰ−ＭＥＡＡ溶液とした。【０１５３】
第二工程
ＳＮＰ−ＭＥＡＡ溶液１ｍＬに、ＤＤＳＡ ８５ｍｇをアルゴン雰囲気下で加え、５０℃で１２時間撹拌した。その後、室温まで温度を下げたあと、２０ｍＬのアセトンを加え、５８００ｒｐｍで３分間遠心し、上澄みを除去した。得られた沈殿をリン酸緩衝液（ＰＢＳ）２ｍＬ中に分散させた。得られた溶液をＡｍｉｃｏｎ（登録商標）  ３Ｋ  ｆｉｌｔｅｒを用い、８０００ｒｐｍで３０分ほど遠心し、体積を１／５ぐらいになるまで減らした。そこにまた溶液体積が全量で約２ｍＬになるようにＰＢＳを加え、遠心をした。この操作をフィルターから落ちてくる溶液の色が完全に消えるまで、５〜８回程度繰り返して行った。得られた溶液を、１〜１.５ｍＬになるようにＰＢＳで希釈し、ＳＮＰ−ＤＤＳＡ溶液とした。【０１５４】
得られたＳＮＰ−ＤＤＳＡ溶液を、４℃で保存した。ＴＥＭによる観察結果、１００個のＳＮＰの粒子径の平均値から、得られたＳＮＰ−ＤＤＳＡはコアであるＳＮＰの平均粒子径が１.８ｎｍであると見積もられた。【０１５５】
以下の製造例により、又はこれらの製造例と同様の方法により、後記表に示す、製造例の化合物を製造した。これらの化合物の構造式と物理化学的データも併せて後記表に示す。【０１５６】
製造例１
６−フルオロ−２，３−ジメトキシベンズアルデヒド（２．５０ｇ）に９．５ｍｏｌ／Ｌジメチルアミン水溶液（７．１ｍＬ）を加え、室温で１５時間撹拌した。これに水浴下、水素化ホウ素ナトリウム（５１４ｍｇ）を加え、室温で２時間撹拌した。氷浴下、濃塩酸を加えた（ｐＨ１−２）。水層をジクロロメタンで二回洗浄した。この水層に１ｍｏｌ／Ｌ水酸化ナトリウム水溶液を加えた（ｐＨ＞１１）。これをジクロロメタンで三回抽出し、無水硫酸ナトリウムで乾燥した。濾過後、濃縮し、１−（６−フルオロ−２，３−ジメトキシフェニル）−Ｎ，Ｎ−ジメチルメタンアミン（２．４６ｇ）を得た。【０１５７】
製造例２
４−フルオロ−２，３−ジメトキシベンズアルデヒド（２．５０ｇ）、ジクロロメタン（７５ｍＬ）、２ｍｏｌ／ＬジメチルアミンＴＨＦ溶液（１３．６ｍＬ）の混合物に、水浴下、トリアセトキシ水素化ホウ素ナトリウム（３．７４ｇ）を加え、室温で１時間撹拌した。塩基性シリカゲルを加え、減圧下濃縮した。塩基性シリカゲルカラムクロマトグラフィー（展開溶媒：ヘキサン−クロロホルム）で精製し、１−（４−フルオロ−２，３−ジメトキシフェニル）−Ｎ，Ｎ−ジメチルメタンアミン（２．８１ｇ）を得た。【０１５８】
製造例３
１−（２，３−ジメトキシフェニル）−Ｎ，Ｎ−ジメチルメタンアミン（３．８２ｇ）、１，２λ6−オキサチオラン−２，２−ジオン（１．８９ｍＬ）、酢酸エチル（３８．２ｍＬ）の混合物を室温で７日間撹拌した。更に１，２λ6−オキサチオラン−２，２−ジオン（５１５μＬ）を追加して５０℃で４時間撹拌した。室温まで放冷後、固体を濾取し、酢酸エチルで洗浄し、減圧乾燥して、３−｛［（２，３−ジメトキシフェニル）メチル］（ジメチル）アザニウムイル｝プロパン−１−スルホナート（５．４１ｇ）を得た。【０１５９】
製造例４
１−（２，３−ジメトキシフェニル）−Ｎ，Ｎ−ジメチルメタンアミン（３．００ｇ）、炭酸ナトリウム（１．６３ｇ）、２−ブロモエタン−１−スルホン酸ナトリウム（３．２４ｇ）、水（６ｍＬ）、エタノール（３０ｍＬ）の混合物を７５℃で３日間撹拌した。更に２−ブロモエタン−１−スルホン酸ナトリウム（３．２４ｇ）を追加して８０℃で２日間撹拌した。更に２−ブロモエタン−１−スルホン酸ナトリウム（３．２４ｇ）を追加して８０℃で２日間撹拌した。室温まで放冷後、減圧濃縮した。水を加えて逆相カラムクロマトグラフィー（展開溶媒：アセトニトリル−水）で精製し、２−｛［（２，３−ジメトキシフェニル）メチル］（ジメチル）アザニウムイル｝エタン−１−スルホナート（３．５０ｇ）を得た。【０１６０】
製造例５
１−（２，３−ジメトキシフェニル）−Ｎ，Ｎ−ジメチルメタンアミン（２．００ｇ）、１，２λ6−オキサチアン−２，２−ジオン（１．３６ｍＬ）、酢酸エチル（２０ｍＬ）の混合物を５０℃で３時間撹拌した後、７０℃で２４時間撹拌した。更に１，２λ6−オキサチアン−２，２−ジオン（１．０４ｍＬ）を追加して７０℃で２４時間撹拌した。室温まで放冷後、固体を濾取し、酢酸エチルで洗浄し、減圧乾燥して、４−｛［（２，３−ジメトキシフェニル）メチル］（ジメチル）アザニウムイル｝ブタン−１−スルホナート（２．２８ｇ）を得た。【０１６１】
製造例６
２−フルオロ−４，５−ジメトキシアニリン（２．５０ｇ）、１，２λ6−オキサチオラン−２，２−ジオン（１．５４ｍＬ）、アセトニトリル（６３ｍＬ）の混合物を１１５℃で８時間撹拌した。更に１，２λ6−オキサチオラン−２，２−ジオン（０．６４ｍＬ）を追加して１１５℃で８時間撹拌した。室温まで放冷後、固体を濾取し、アセトニトリルで洗浄し、５０℃で減圧乾燥して、３−（２−フルオロ−４，５−ジメトキシアニリノ）プロパン−１−スルホン酸（４．００ｇ）を得た。【０１６２】
製造例７
３−（２−クロロエトキシ）プロパン−１−スルホン酸（１．４６ｇ）、ジオキサン（２２ｍＬ）、水（１１ｍＬ）の混合物に、３，４−ジメトキシアニリン（１．６６ｇ）、ヨウ化カリウム（１．７９ｇ）、炭酸カリウム（２．４９ｇ）を加え、１００℃で、終夜撹拌した。反応液を室温まで放冷後、濃縮し、逆相カラムクロマトグラフィー（展開溶媒：アセトニトリル−水）で精製し、凍結乾燥することにより、３−［２−（３，４−ジメトキシアニリノ）エトキシ］プロパン−１−スルホン酸（５３２ｍｇ）を得た。【０１６３】
製造例８
２−メトキシ−Ｎ−（２−メトキシエチル）エタン−１−アミン（３．０ｍＬ）、１，２λ6−オキサチオラン−２，２−ジオン（２．０ｍＬ）、アセトニトリル（２７ｍＬ）の混合物を８０℃で４時間撹拌した。室温まで放冷後、濃縮し、ジエチルエーテルを加え、室温で２時間撹拌後、固体を濾取し、室温で減圧乾燥することにより、３−［ビス（２−メトキシエチル）アミノ］プロパン−１−スルホン酸（５．００ｇ）を得た。【０１６４】
製造例９
１−（２，３−ジメトキシフェニル）−Ｎ，Ｎ−ジメチルメタンアミン（１．７０ｇ）、３−クロロ−２−ヒドロキシプロパン−１−スルホン酸ナトリウム（３．４２ｇ）、ヨウ化カリウム（１．７３ｇ）、エタノール（２６ｍＬ）、水（７．７ｍＬ）の混合物を８０℃で終夜撹拌した。室温まで放冷後、濃縮し、逆相カラムクロマトグラフィー（展開溶媒：アセトニトリル−水）で精製し、凍結乾燥することにより、３−｛［（２，３−ジメトキシフェニル）メチル］（ジメチル）アザニウムイル｝−２−ヒドロキシプロパン−１−スルホナート（２．１７ｇ）を得た。【０１６５】
製造例１０
７，８−ジメトキシ−１，２，３，４−テトラヒドロイソキノリン（１．８０ｇ）、１，２λ6−オキサチオラン−２，２−ジオン（０．９８ｍＬ）、炭酸カリウム（１．２９ｇ）、アセトニトリル（４５ｍＬ）の混合物を１００℃で８時間撹拌した。室温まで放冷後、水を加え、濃縮し、逆相カラムクロマトグラフィー（展開溶媒：アセトニトリル−水）で精製し、凍結乾燥することにより、３−（７，８−ジメトキシ−３，４−ジヒドロイソキノリン−２（１Ｈ）−イル）プロパン−１−スルホン酸（１．７９ｇ）を得た。【０１６６】
製造例１１
１−（２，３−ジメトキシフェニル）−Ｎ，Ｎ−ジメチルメタンアミン（１．３０ｇ）、（３−ブロモプロピル）ホスホン酸ジエチル（１．６６ｍＬ）、エタノール（６．５０ｍＬ）の混合物を８０℃で６時間撹拌した。室温まで放冷後、濃縮し、逆相カラムクロマトグラフィー（展開溶媒：アセトニトリル−水）で精製し、３−（ジエトキシホスホリル）−Ｎ−［（２，３−ジメトキシフェニル）メチル］−Ｎ，Ｎ−ジメチルプロパン−１−アミニウム＝ブロミド（２．７０ｇ）を得た。【０１６７】
製造例１２
３−［ビス（２−メトキシエチル）アミノ］プロパン−１−スルホン酸（３．００ｇ）、１−（クロロメチル）−２，３−ジメトキシベンゼン（４．３９ｇ）、炭酸カリウム（１．９５ｇ）、エタノール（４５ｍＬ）の混合物を８０℃で終夜撹拌した。室温まで放冷後、濃縮し、逆相カラムクロマトグラフィー（展開溶媒：アセトニトリル−水）で精製し、凍結乾燥することにより、３−｛［（２，３−ジメトキシフェニル）メチル］ビス（２−メトキシエチル）アザニウムイル｝プロパン−１−スルホナート（３．０９ｇ）を得た。【０１６８】
製造例１３
（３−ブロモプロピル）ホスホン酸ジエチル（２．５３ｇ）、３，４−ジメトキシアニリン（３．００ｇ）の混合物をアルゴン雰囲気下９５℃で６時間攪拌した。室温まで放冷し、飽和炭酸水素ナトリウム水溶液を加え、酢酸エチルで一回抽出した。有機層を飽和食塩水で一回洗浄し、無水硫酸マグネシウムで乾燥した。濾過後、濃縮し、シリカゲルカラムクロマトグラフィー（展開溶媒：ヘキサン−酢酸エチル、ついで酢酸エチル−メタノール）で精製することにより［３−（３，４−ジメトキシアニリノ）プロピル］ホスホン酸ジエチル（１．７４ｇ）を得た。【０１６９】
製造例１４
１−（２，３−ジメトキシフェニル）−Ｎ，Ｎ−ジメチルメタンアミン（２．００ｇ）と４−ブロモブタン酸エチル（２．６０ｇ）の混合物を８０℃で３時間攪拌した。これを逆相カラムクロマトグラフィー（展開溶媒：水−アセトニトリル）で精製することによりＮ−［（２，３−ジメトキシフェニル）メチル］−４−エトキシ−Ｎ，Ｎ−ジメチル−４−オキソブタン−１−アミニウム＝ブロミド（３．９３ｇ）を得た。【０１７０】
製造例１５
１−（６−フルオロ−２，３−ジメトキシフェニル）−Ｎ，Ｎ−ジメチルメタンアミン（１．２０ｇ）、１，２λ6−オキサチオラン−２，２−ジオン（９９０μＬ）、酢酸エチル（１２ｍＬ）の混合物を５０℃で１８時間撹拌した。室温まで放冷後、固体を濾取し、酢酸エチルで洗浄し、減圧乾燥して、３−｛［（６−フルオロ−２，３−ジメトキシフェニル）メチル］（ジメチル）アザニウムイル｝プロパン−１−スルホナート（１．７９ｇ）を得た。【０１７１】
製造例１６
１−（２，３−ジメトキシフェニル）−Ｎ，Ｎ−ジメチルメタンアミン（２．００ｇ）と５−ブロモペンタン酸エチル（２．７９ｇ）の混合物を８０℃で３時間攪拌した。これを逆相カラムクロマトグラフィー（展開溶媒：水−アセトニトリル）で精製することにより、Ｎ−［（２，３−ジメトキシフェニル）メチル］−５−エトキシ−Ｎ，Ｎ−ジメチル−５−オキソペンタン−１−アミニウム＝ブロミド（３．９１ｇ）を得た。【０１７２】
製造例１７
３−（２−フルオロ−４，５−ジメトキシアニリノ）プロパン−１−スルホン酸（４．００ｇ）、炭酸カリウム（４．５２ｇ）、ヨウ化メチル（７．７ｍＬ）、メタノール（６０ｍＬ）の混合物を５０℃で終夜撹拌した。室温まで放冷後、濃縮し、逆相カラムクロマトグラフィー（展開溶媒：アセトニトリル−水）で精製し、凍結乾燥することにより、３−［（２−フルオロ−４，５−ジメトキシフェニル）（ジメチル）アザニウムイル］プロパン−１−スルホナート（４．３４ｇ）を得た。【０１７３】
製造例１８
３−（３，４−ジメトキシアニリノ）プロパン−１−スルホン酸（２．００ｇ）、１，４−ジヨードブタン（１．０４ｍＬ）、炭酸カリウム（２．２１ｇ）、ジオキサン（３０ｍＬ）、水（１５ｍＬ）の混合物を１００℃で終夜撹拌した。室温まで放冷後、濃縮し、逆相カラムクロマトグラフィー（展開溶媒：アセトニトリル−水）で精製し、凍結乾燥することにより、３−［１−（３，４−ジメトキシフェニル）ピロリジン−１−イウム−１−イル］プロパン−１−スルホナート（２．３７ｇ）を得た。【０１７４】
製造例１９
３−（３，４−ジメトキシアニリノ）プロパン−１−スルホン酸（２．００ｇ）、ヨウ化エチル（２．９４ｍＬ）、炭酸カリウム（２．４１ｇ）、メタノール（３０ｍＬ）の混合物を５０℃で終夜撹拌した。ヨウ化メチル（４．１ｍＬ）を加え、引き続き５０℃で終夜撹拌した。室温まで放冷後、濃縮し、逆相カラムクロマトグラフィー（展開溶媒：アセトニトリル−水）で精製し、凍結乾燥することにより、３−［（３，４−ジメトキシフェニル）（エチル）（メチル）アザニウムイル］プロパン−１−スルホナート（２．１４ｇ）を得た。【０１７５】
製造例２０
３−｛［（２，３−ジメトキシフェニル）メチル］（ジメチル）アザニウムイル｝プロパン−１−スルホナート（５．４１ｇ）、５７％ヨウ化水素酸（２４ｍＬ）の混合物を１１０℃で１５時間撹拌した。室温まで放冷後、水（３０ｍＬ）を加え減圧下濃縮した。この操作をもう一度繰り返した。これに水（６ｍＬ）を加え溶解させた後、アセトン（１００ｍＬ）を加え、氷浴下３分間攪拌した。静置した後、上澄みをデカンテーションで除去した。さらに水（６ｍＬ）、アセトン（７５ｍＬ）を加え、もう一度同様の操作を行った。これに水（６ｍＬ）、アセトン（７５ｍＬ）を加え、氷浴下３分間攪拌した後、固体を濾取しアセトンで洗浄し、減圧乾燥して、３−｛［（２，３−ジヒドロキシフェニル）メチル］（ジメチル）アザニウムイル｝プロパン−１−スルホナート（５．０２ｇ）を得た。【０１７６】
製造例２１
アルゴン雰囲気下、ドライアイスーアセトンバス冷却下、３−｛［（２，３−ジメトキシフェニル）メチル］ビス（２−メトキシエチル）アザニウムイル｝プロパン−１−スルホナート（２．５９ｇ）、ジクロロメタン（５２ｍＬ）の混合物に、１ｍｏｌ／Ｌ三臭化ホウ素ジクロロメタン溶液（１９．２ｍＬ）を滴下し、ゆっくり３時間かけて室温まで昇温し、室温で２時間撹拌した。氷冷下メタノールを加え、室温で３０分間撹拌し減圧下濃縮した。残渣にメタノールを加えて再び減圧下濃縮した。この操作を後２回行い、逆相カラムクロマトグラフィー（展開溶媒：アセトニトリル−水）で精製し、凍結乾燥することにより、３−｛［（２，３−ジヒドロキシフェニル）メチル］ビス（２−メトキシエチル）アザニウムイル｝プロパン−１−スルホナート（６７４ｍｇ）を得た。【０１７７】
製造例２２
４−｛［（２，３−ジメトキシフェニル）メチル］（ジメチル）アザニウムイル｝ブタン−１−スルホナート（２．２８ｇ）、５７％ヨウ化水素酸（９．６ｍＬ）の混合物を１１０℃で４時間撹拌した。室温まで放冷後、水を加え減圧下濃縮した。この操作をもう一度繰り返した。これに水（４ｍＬ）を加え溶解させた後、アセトン（８０ｍＬ）を加え、攪拌、静置した後、上澄みをデカンテーションで除去した。さらにミリポア水（４ｍＬ）、アセトン（６０ｍＬ）を加え、同様の操作を行った。これにミリポア水（４ｍＬ）、アセトン（６０ｍＬ）を加え、攪拌した後、固体を濾取し、アセトンで洗浄し、減圧乾燥して、４−｛［（２，３−ジヒドロキシフェニル）メチル］（ジメチル）アザニウムイル｝ブタン−１−スルホナート（２．４５ｇ）を得た。【０１７８】
製造例２３
３−｛［（６−フルオロ−２，３−ジメトキシフェニル）メチル］（ジメチル）アザニウムイル｝プロパン−１−スルホナート（１．７９ｇ）、５７％ヨウ化水素酸（７．５ｍＬ）の混合物を１１０℃で６時間撹拌した。室温まで放冷後、水を加え減圧下濃縮した。この操作をもう一度繰り返した。これにアセトン（７０ｍＬ）を加え、氷冷下攪拌した。一晩静置し固体を析出させた後、氷冷下１時間攪拌した。静置した後、上澄みをデカンテーションで除去した。これにアセトンを加えた後、固体を濾取し、アセトンで洗浄し、減圧乾燥して、３−｛［（６−フルオロ−２，３−ジヒドロキシフェニル）メチル］（ジメチル）アザニウムイル｝プロパン−１−スルホナート（１．５８ｇ）を得た。【０１７９】
製造例２４
３−（ジエトキシホスホリル）−Ｎ−［（２，３−ジメトキシフェニル）メチル］−Ｎ，Ｎ−ジメチルプロパン−１−アミニウム＝ブロミド（２．８０ｇ）、５７％ヨウ化水素酸（８ｍＬ）の混合物を１００℃で１８時間撹拌した。室温まで放冷後、水とアセトンを加え、減圧下濃縮した。これに水を加え、減圧下濃縮した。これに水を加え、不溶物を濾別し、濾液を減圧下濃縮した。これにアセトンを加え、生じた固体を濾過した。これをアセトンで洗浄し、減圧乾燥して、Ｎ−［（２，３−ジヒドロキシフェニル）メチル］−Ｎ，Ｎ−ジメチル−３−ホスホノプロパン−１−アミニウム＝ヨージド（５７１ｍｇ）を得た。【０１８０】
製造例２５
Ｎ−［（２，３−ジメトキシフェニル）メチル］−４−エトキシ−Ｎ，Ｎ−ジメチル−４−オキソブタン−１−アミニウム＝ブロミド（３．９１ｇ）、５７％ヨウ化水素酸（２２．５ｇ）の混合物を１１０℃で１５時間撹拌した。濃縮し、得られた残渣に水を加え、減圧下濃縮した。この操作をもう１回繰り返した。これにアセトンを加え、氷浴下冷却し、上澄みを除去した。これにアセトンを加え、氷浴下冷却し、生じた固体を濾過した。これをアセトンで洗浄し、３−カルボキシ−Ｎ−［（２，３−ジヒドロキシフェニル）メチル］−Ｎ，Ｎ−ジメチルプロパン−１−アミニウム＝ヨージド（２．１３ｇ）を得た。【０１８１】
製造例２６
Ｎ−［（２，３−ジメトキシフェニル）メチル］−５−エトキシ−Ｎ，Ｎ−ジメチル−５−オキソペンタン−１−アミニウム＝ブロミド（３．９０ｇ）、５７％ヨウ化水素酸（２２．０ｇ）の混合物を１１０℃で１６時間撹拌した。濃縮し、得られた残渣に水を加え、減圧下濃縮した。この操作をもう１回繰り返した。これにアセトンを加え、氷浴下冷却し、上澄みを除去した。これにアセトンを加え、氷浴下冷却し、生じた固体を濾過した。これをアセトンで洗浄し、４−カルボキシ−Ｎ−［（２，３−ジヒドロキシフェニル）メチル］−Ｎ，Ｎ−ジメチルブタン−１−アミニウム＝ヨージド（１．３３ｇ）を得た。濾液をすべて濃縮し、得られた残渣を逆相カラムクロマトグラフィー（展開溶媒：水−アセトニトリル）で精製した。濃縮して生じた固体にアセトンを加え、濾過した。これをアセトンで洗浄し、４−カルボキシ−Ｎ−［（２，３−ジヒドロキシフェニル）メチル］−Ｎ，Ｎ−ジメチルブタン−１−アミニウム＝ヨージド（１．２９ｇ）を得た。【０１８２】
製造例２７
塩化鉄（ＩＩＩ）六水和物（５．８０ｇ）、オレイン酸ナトリウム（１９．５ｇ）、エタノール（４３ｍＬ）、水（３３ｍＬ）、ヘキサン（７５ｍＬ）を混合し、アルゴン雰囲気下７０℃で４時間加熱還流した。放冷後、分液漏斗に移し、水層を除去した。５０ｍＬの水を加えて洗浄し、有機層を回収した。この操作をあと２度繰り返した（２回目は５０％メタノール水を使用）。得られた有機層を硫酸ナトリウムで乾燥し、減圧下濃縮してオレイン酸鉄錯体（ＦｅＯＡ3、１９．２ｇ）を得た。【０１８３】
製造例２８
ＦｅＯＡ3（６．５３ｇ）、オレイルアルコール（１１．７ｇ）、ジフェニルエーテル（３６．４ｇ）の混合物を、減圧下９０℃で２時間攪拌した。その後アルゴンで常圧にもどし、バス温２１３℃まで１６分かけて昇温し、内温２００℃を超えてから３０分間攪拌した。室温まで放冷後、ヘキサン（５ｍＬ）、アセトン（１５０ｍＬ）を加え、１０℃、８０００ｒｐｍで１０分間遠心分離し、上澄みを除去した。得られた沈殿にヘキサンを加え（２４ｍＬ）、さらにアセトン（１５０ｍＬ）を加えた後、１０℃、８０００ｒｐｍで１０分間遠心分離し上澄みを除去した。この操作をもう一度繰り返し、得られた沈殿を減圧乾燥して、表面にオレイン酸が配位結合した酸化鉄ナノ粒子（ＳＮＰ−ＯＡ、９９２ｍｇ）を得た。【０１８４】
製造例３３
２−（２，３−ジメトキシフェニル）−Ｎ，Ｎ−ジメチルエタン−１−アミン（７．７１ｇ）、水（１５．４ｍＬ）、エタノール（７７ｍＬ）の混合物に炭酸ナトリウム（１５．６ｇ）、２−ブロモエタン−１−スルホン酸ナトリウム（２３．３ｇ）を加え、８０℃で１８時間攪拌した。２−ブロモエタン−１−スルホン酸ナトリウム（１１．７ｇ）、炭酸ナトリウム（７．８１ｇ）、エタノール（２０ｍＬ）、水（４ｍＬ）を加え、８０℃で１日間攪拌した。濃縮後、逆相カラムクロマトグラフィー（展開溶媒：水−アセトニトリル）で精製することにより２−｛［２−（２，３−ジメトキシフェニル）エチル］（ジメチル）アザニウムイル｝エタン−１−スルホナート（９．００ｇ）を得た。【０１８５】
製造例３５
２，３−ジメトキシアニリン（５．６１ｇ）、１，２λ6−オキサチオラン−２，２−ジオン（５．８３ｇ）、アセトニトリル（１４０ｍＬ）の混合物を８時間還流した。室温まで放冷後、氷浴下攪拌した。固体を濾取し、冷アセトニトリルで洗浄し、３−（２，３−ジメトキシアニリノ）プロパン−１−スルホン酸（５．５９ｇ）を得た。【０１８６】
製造例３８
３−（２，３−ジメトキシアニリノ）プロパン−１−スルホン酸（５．５８ｇ）、炭酸カリウム（６．７２ｇ）、ヨウ化メチル（１１．４ｍＬ）、メタノール（８５ｍＬ）の混合物を５０℃で８時間撹拌した。ヨウ化メチル（１１．４ｍＬ）を加え、５０℃で２４時間撹拌した。不溶物を濾過後、濃縮し、セパビーズ（登録商標）SP207SSにて精製した。濃縮し、得られた固体をエタノールに加温下溶解させた。これを室温まで放冷し、ついで氷浴下攪拌した。固体を濾過し、冷エタノールで洗浄し、３−［（２，３−ジメトキシフェニル）（ジメチル）アザニウムイル］プロパン−１−スルホナート（５．４０ｇ）を得た。【０１８７】
製造例４３
３−［（２，３−ジメトキシフェニル）（ジメチル）アザニウムイル］プロパン−１−スルホナート（５．４０ｇ）、５７％ヨウ化水素酸（４０ｇ）の混合物を８時間還流した。室温まで放冷後、水を加えて減圧下濃縮した。この操作をもう二回繰り返した。これに水（３ｍＬ）を加え溶解させた後、アセトン（５０ｍＬ）を加え、氷浴下３０分間攪拌した。静置した後、上澄みをデカンテーションで除去した。さらに水（３ｍＬ）、アセトン（４０ｍＬ）を加え、もう一度同様の操作を行った。これに水（３ｍＬ）、アセトン（４０ｍＬ）を加え、氷浴下３０分間攪拌し、固体を濾過、アセトンで洗浄し、３−［（２，３−ジヒドロキシフェニル）（ジメチル）アザニウムイル］プロパン−１−スルホナート（４．３５ｇ）を得た。【０１８８】
製造例５０
２−｛［２−（２，３−ジメトキシフェニル）エチル］（ジメチル）アザニウムイル｝エタン−１−スルホナート（９．００ｇ）、５７％ヨウ化水素酸（４０ｍL）の混合物を１００℃で１５時間撹拌した。濃縮し、アセトンを加え、氷浴下５分間攪拌した。生じた固体を濾過し、アセトンで洗浄し、２−｛［２−（２，３−ジヒドロキシフェニル）エチル］（ジメチル）アザニウムイル｝エタン−１−スルホナート（３．４０ｇ）を得た。【０１８９】
製造例５８
（ピペリジン−４−イル）酢酸メチル一塩酸塩（５．００ｇ）、１−（クロロメチル）−２，３−ジメトキシベンゼン（５．７８ｇ）、炭酸カリウム（４．６４ｇ）、アセトニトリル（５０ｍＬ）の混合物を室温で終夜攪拌した。反応混合物を濾過し、濾液を濃縮し、塩基性シリカゲルカラムクロマトグラフィー（展開溶媒：ヘキサン−酢酸エチル）で精製することにより｛１−［（２，３−ジメトキシフェニル）メチル］ピペリジン−４−イル｝酢酸メチル（４．９０ｇ）を得た。【０１９０】
製造例５９
２−（２，３−ジメトキシフェニル）−Ｎ，Ｎ−ジメチルエタン−１−アミン（１０．９ｇ）と４−ブロモブタン酸エチル（８．２８ｍＬ）の混合物を８０℃で３時間攪拌した。これを逆相カラムクロマトグラフィー（展開溶媒：水−アセトニトリル）で精製することによりＮ−［２−（２，３−ジメトキシフェニル）エチル］−４−エトキシ−Ｎ，Ｎ−ジメチル−４−オキソブタン−１−アミニウム＝ブロミド（１５．７ｇ）を得た。【０１９１】
製造例６０
２，３−ジメトキシアニリン（５．００ｇ）、１，２λ6−オキサチアン−２，２−ジオン（５．７８ｇ）の混合物を９５℃で２４時間撹拌した。これを逆相カラムクロマトグラフィー（展開溶媒：アセトニトリル−水）で精製した。濃縮し、得られた固体をアセトニトリルで洗浄し、４−（２，３−ジメトキシアニリノ）ブタン−１−スルホン酸（４．７８ｇ）を得た。【０１９２】
製造例６１
２，３−ジメトキシアニリン（５．００ｇ）、５−ブロモペンタン酸エチル（８．１９ｇ）、トリエチルアミン（３．９６ｇ）の混合物を室温で５日間撹拌した。水を加え、酢酸エチルで一回抽出した。有機層を飽和食塩水で一回洗浄し、無水硫酸マグネシウムで乾燥した。濾過後、濃縮し、シリカゲルカラムクロマトグラフィー（展開溶媒：一回目：ヘキサン−酢酸エチル、二回目：クロロホルム−酢酸エチル）で精製することにより５−（２，３−ジメトキシアニリノ）ペンタン酸エチル（６．２６ｇ）を得た。【０１９３】
製造例６２
｛１−［（２，３−ジメトキシフェニル）メチル］ピペリジン−４−イル｝酢酸メチル（４．９０ｇ）、ヨウ化メチル（５．０ｍＬ）、メタノール（７４ｍＬ）の混合物を５０℃で４時間撹拌した。室温まで放冷後、濃縮し、逆相シリカゲルカラムクロマトグラフィー（展開溶媒：水−アセトニトリル）で精製することにより１−［（２，３−ジメトキシフェニル）メチル］−４−（２−メトキシ−２−オキソエチル）−１−メチルピペリジン−１−イウム＝ヨージド（６．５４ｇ）を得た。【０１９４】
製造例６３
１−［（２，３−ジメトキシフェニル）メチル］ピペリジン−４−カルボン酸エチル（１８．８ｇ）、ヨウ化メチル（１９．１ｍＬ）、エタノール（１８８ｍＬ）の混合物を５０℃で４時間撹拌した。室温まで放冷後、濃縮し、逆相シリカゲルカラムクロマトグラフィー（展開溶媒：水−アセトニトリル）で精製することにより１−［（２，３−ジメトキシフェニル）メチル］−４−（エトキシカルボニル）−１−メチルピペリジン−１−イウム＝ヨージド（２５．９ｇ）を得た。【０１９５】
製造例６４
１−［（２，３−ジメトキシフェニル）メチル］−４−（２−メトキシ−２−オキソエチル）−１−メチルピペリジン−１−イウム＝ヨージド（６．５４ｇ）、５７％ヨウ化水素酸（１９ｍＬ）の混合物を１００℃で６時間攪拌した。室温まで放冷後、水を加え減圧下濃縮した。この操作をもう２回繰り返した。これにアセトン（３０ｍＬ）を加え、室温で攪拌後、氷浴下冷却、静置し、上澄みをデカンテーションで除去した。さらにアセトンを加え、もう二回同様の操作を行った。これにアセトン（３０ｍＬ）を加え、室温で攪拌後、氷浴下冷却し、固体を濾取し、４−（カルボキシメチル）−１−［（２，３−ジヒドロキシフェニル）メチル］−１−メチルピペリジン−１−イウム＝ヨージド（４．４９ｇ）を得た。【０１９６】
製造例６５
１−［（２，３−ジメトキシフェニル）メチル］−４−（エトキシカルボニル）−１−メチルピペリジン−１−イウム＝ヨージド（２５．９ｇ）、５７％ヨウ化水素酸（７６ｍＬ）の混合物を１００℃で終夜攪拌した。室温まで放冷後、水を加え減圧下濃縮した。この操作をもう２回繰り返した。これにアセトンを加え、室温で攪拌後、氷浴下冷却、静置し、上澄みをデカンテーションで除去した。さらにアセトンを加え、もう一回同様の操作を行った。これにアセトンを加え、室温で攪拌後、氷浴下冷却し、固体を濾取し、４−カルボキシ−１−［（２，３−ジヒドロキシフェニル）メチル］−１−メチルピペリジン−１−イウム＝ヨージド（１０．８ｇ）を得た。また濾液を濃縮し、逆相シリカゲルカラムクロマトグラフィー（展開溶媒：水−アセトニトリル）で精製することにより、４−カルボキシ−１−［（２，３−ジヒドロキシフェニル）メチル］−１−メチルピペリジン−１−イウム＝ヨージド（１２．０ｇ）を得た。【０１９７】
製造例６６
Ｎ−［２−（２，３−ジメトキシフェニル）エチル］−４−エトキシ−Ｎ，Ｎ−ジメチル−４−オキソブタン−１−アミニウム＝ブロミド（１５．７ｇ）、５７％ヨウ化水素酸（５２ｍL）の混合物を１００℃で１８時間撹拌した。濃縮し、得られた残渣に水を加え、減圧下濃縮した。これにアセトニトリルを加えた。氷浴下冷却し、固体を析出させた後、濃縮した。これにアセトンを加え、室温で１０分間攪拌した後、固体を濾過し、３−カルボキシ−Ｎ−［２−（２，３−ジヒドロキシフェニル）エチル］−Ｎ，Ｎ−ジメチルプロパン−１−アミニウム＝ヨージド（１４．８ｇ）を得た。【０１９８】
実施例１
反応スキームを図１に示す。
200mL 3頚フラスコにオレイルアルコール (25.6mL)とＰｈ2Ｏ (20 mL)を加え、更に乾燥剤としてモレキュラーシーブ3A （5g）を加えたのち、内温１７０℃まで昇温した（第一溶液）。もう一つの200mL 3頚フラスコに参考例３で得られたオレイン酸鉄錯体のヘプタン溶液（オレイン酸鉄錯体として10g 相当）、Ｐｈ2Ｏ （10mL）を加え、外温９０℃に加温し、減圧下約２時間撹拌した（第二溶液）。窒素雰囲気下、内温１７０℃に加温した第一溶液へ、その内温を保ったまま、第二溶液を約１時間かけて滴下した。滴下終了後、引き続き同内温のまま３時間反応させた後、室温まで冷却した。冷却したスラリーをろ過し、モレキュラーシーブを除去し、ヘプタン (33 mL) で洗浄した。得られた濾過液及び洗液を併せた濾洗液にアセトン (156 mL) を加えた後、遠心分離 (7000 rpm，10 min，10℃) を行った。上澄み液を除き、遠沈管残渣をヘプタン (20 mL) で溶解しアセトン （63 mL） を加えた後、遠心分離 (7000 rpm，10 min，10℃) を行う作業を2回実施した。上澄み液を除去後、ヘプタンを使用し100 mLナスフラスコへ移送後、バス温３０℃で濃縮を実施した。更に、減圧乾燥を行い、ＳＮＰ−ＯＡ(1.50g，重量収率15.0% (w/w：重量パーセント) ) を得た。【０１９９】
実施例２
実施例１と同様にして得られたスラリーをろ過し、モレキュラーシーブを除去した後の濾洗液にヘプタン、アセトン、ヘキサンを加え希釈させた後、セラミック膜ろ過装置に循環させ、濃縮した（エアーで加圧、0.5MPa）。濃縮後、ヘプタン/アセトン=3/1の混合液で洗浄を行った。洗浄液が着色しなくなったのを確認した後、ヘプタンを用いて残渣（戻り側(retentate)）を回収した。得られた回収液を濃縮、減圧乾燥し、ＳＮＰ−ＯＡ（オレイン酸鉄錯体5g 相当を使用して0.73g，重量収率14.6% (w/w)）を得た。【０２００】
実施例３
Ｐｈ2Ｏ（500mL）に参考例３と同様にして得られたオレイン酸鉄錯体のヘプタン溶液（オレイン酸鉄錯体として500g 相当）を加え、５０℃に加温し減圧下約４．５時間撹拌した後、更に９０℃に加温し、減圧下１８時間撹拌してオレイン酸鉄錯体のＰｈ2Ｏ溶液（1001.48g）を調製した。調製したオレイン酸鉄錯体のＰｈ2Ｏ溶液から、20.04ｇ（オレイン酸鉄錯体10g相当）を抜き取り、抜き取った溶液にオレイン酸（6.28g）を添加した（第二溶液）。200mL 3頚フラスコにオレイルアルコール (21.8 g)、Ｐｈ2Ｏ (20 mL)、モレキュラーシーブ3A （5g）を加え内温１７０℃まで昇温した(第一溶液)。内温１７０℃に加温した第一溶液へ、その内温を保ったまま、第二溶液を約１時間かけて滴下した。滴下終了後、引き続き同内温のまま３時間反応させた後、室温まで冷却した。冷却したスラリーをろ過し、モレキュラーシーブを除去し、ヘプタン (33 mL) で洗浄した。得られた濾過液及び洗液を併せて、アセトン (156 mL) を加えた後、遠心分離 (7000 rpm，10 min，10℃) を行った。上澄み液を除き、遠沈管残渣をヘプタン (20 mL) で溶解しアセトン （63 mL） を加えた後、遠心分離 (7000 rpm、10 min、10℃) を行う作業を2回実施した。上澄み液を除去後、ヘプタンを使用し100 mLナスフラスコへ移送後、室温で濃縮した。更に、減圧乾燥を行い、ＳＮＰ−ＯＡ (1.47g，重量収率14.7% (w/w)) を得た。【０２０１】
実施例４  
【化１６】
2020138404.tif 000018
【０２０２】
ＤＤＳＡ (4g) を水 (33 mL) に加え撹拌し、窒素置換し、スラリーを調製した。５０℃ 以上に昇温し、溶解した。溶解確認後、５６℃で炭酸水素ナトリウム (1.04 g) を添加し、室温付近まで冷却した。冷却後、pHが約 7.5 であることを確認し、窒素雰囲気下、 実施例１で得られたＳＮＰ−ＯＡ (1g) の２−Ｍｅ−ＴＨＦ (15 mL) 分散液を添加した。更に、ＴＢＡＢ (1.32 g) を加え４０〜５０℃まで昇温した。同温度で６時間反応を実施した。反応液を水冷し、ヘプタン（20mL）を加え撹拌後、水(5mL)で洗浄しながら分液ロートへ移送し、分液した。得られた水層にヘプタン（20mL）を加え、洗浄した。得られた水層をサイズ排除クロマトグラフィーにて定量した（目的のＳＮＰ−ＤＤＳＡとして38.8% (w/w）)。TFF 装置を利用し、10Kの膜（Hydrosart（登録商標） 10K, 0.02m2）で、水を用いて洗浄しながらろ過し、残渣（戻り側（retentate））を回収した。続いて、300Kの膜（Pellicon（登録商標） XL Cassette Ultracel 300K, 0.005m2）でろ過、水で洗浄し、濾液を回収し、目的のＳＮＰ−ＤＤＳＡとして329 mg (重量収率32.9% (w/w）) 相当の水分散液を得た。【０２０３】
得られたＳＮＰ−ＤＤＳＡ分散液を、ＴＥＭにより観察した結果、１００個のＳＮＰの粒子径の平均値から、得られたＳＮＰ−ＤＤＳＡは、コアであるＳＮＰの平均粒子径３．６ｎｍであると見積もられた。【０２０４】
実施例５
30mL3頚フラスコにアルゴン雰囲気下、ＤＤＳＡ (807mg)及び水 (6.7 mL) を加え、加温して溶解した。得られた溶液に、炭酸水素ナトリウム (204 mg) を添加し、pHを6.86 とし、更に、ＴＢＡＦ三水和物（151mg）を加えた。得られた水溶液を、ＳＮＰ−ＯＡ (120 mg) のクロロホルム (6 mL) 分散液に加えた後、内温５０℃まで昇温した。同温度で１．５時間撹拌した後、室温まで冷却すると分層した。上層の水層を抜き取った後、少量の水を用い3回抽出をした。合わせた水層をＰＢＳにて3回、最後に水にて1回Ａｍｉｃｏｎ（登録商標） cut off filter (100K) でろ過した（6000 rpm, 15-40 分）。得られた濾液は全てＡｍｉｃｏｎ（登録商標） cut off filter (10K) に入れてろ過した。このフィルターを用いて8回ろ過することで濾液はほぼ透明になった。10Kフィルターの膜上の残渣（戻り側）を回収し、凍結乾燥することでＳＮＰ−ＤＤＳＡ（54.4mg，重量収率45.3 % (w/w)）を得た。【０２０５】
実施例６
ＤＤＳＡ (4.39 g)に水 (36.3 mL) を加え撹拌し、スラリーを調製した。約 45℃ まで昇温後、同温度で炭酸水素ナトリウム (1.14 g) を添加し、溶解を確認した。pH 約 7.4 の溶液にさらにＴＢＡＢ (1.45 g) を加えた。ヘプタン溶液であるＳＮＰ−ＯＡ (含量 1.10 g)を添加後、1−ブタノール (16.5 mL) にて洗浄し、反応を開始した。40〜45℃で5時間反応後、室温まで冷却し、ヘプタン（33 mL）を加えて撹拌した。溶液を分液し、水層を取得した。引き続き、ヘプタン層に水（4.4 mL）を加えて洗浄後、分液し、得られた水層を先に取得した水層と合わせ（48.95 g）、サイズ排除クロマトグラフィーにて定量した（目的のＳＮＰ−ＤＤＳＡとして29.5% (w/w）)。TFF装置である撹拌式セルを利用し、10Kの膜、及び300Kの膜で精製することにより、目的のＳＮＰ−ＤＤＳＡとして298 mg (重量収率27.1% (w/w）) 相当の水分散液を得た。【０２０６】
得られたＳＮＰ−ＤＤＳＡ分散液を、ＴＥＭにより観察した結果、１００個のＳＮＰの粒子径の平均値から、得られたＳＮＰ−ＤＤＳＡの、コアであるＳＮＰの平均粒子径は３．２ｎｍであると見積もられた。【０２０７】
実施例７−１
４−｛［（２，３−ジヒドロキシフェニル）メチル］（ジメチル）アザニウムイル｝ブタン−１−スルホナート（２７５ｍｇ）、水（２．２ｍＬ）の混合物に炭酸水素ナトリウム（３４ｍｇ）を加えた。この溶液をＳＮＰ−ＯＡ（２０ｍｇ）、クロロホルム（２．５ｍＬ）の混合物に加えた後、ＴＢＡＦ三水和物（６３ｍｇ）、水（３００μＬ）の混合物を加え、アルゴン雰囲気下、室温で１６時間撹拌した。水層を分離し、クロロホルム層を水で２回抽出した。水層を集め、ＰＢＳに分散させ、Ａｍｉｃｏｎ（登録商標）  ３０Ｋ  ｆｉｌｔｅｒに移し、１０℃、５８００ｒｐｍで１５分間遠心分離した。得られた濾液をＡｍｉｃｏｎ（登録商標）  １０Ｋ  ｆｉｌｔｅｒを用い、１０℃、５８００ｒｐｍで３０分間遠心分離した。この一連の操作をあと３回行った。Ａｍｉｃｏｎ（登録商標）  ３０Ｋ  ｆｉｌｔｅｒ上の濃縮液に水を加え、１０℃、５８００ｒｐｍで１５分間遠心分離した。得られた濾液をＡｍｉｃｏｎ（登録商標）  １０Ｋ  ｆｉｌｔｅｒを用い、１０℃、５８００ｒｐｍで３０分間遠心分離した。この一連の操作をあと２回行った。Ａｍｉｃｏｎ（登録商標）  １０Ｋ  ｆｉｌｔｅｒ上の濃縮液に水を加え、１０℃、５８００ｒｐｍで３０分間遠心分離した。この操作をあと５回行った。濃縮液をメンブレン（０．２μｍ）濾過し、凍結乾燥することにより、１０Ｋ精製粒子（３０．３ｍｇ）を得た。Ａｍｉｃｏｎ（登録商標）  １０Ｋ  ｆｉｌｔｅｒによる洗浄の濾液を順次Ａｍｉｃｏｎ（登録商標）  ３Ｋ  ｆｉｌｔｅｒを用い、１０℃、５８００ｒｐｍで６０分間遠心分離した。これに更に水を加え、１０℃、５８００ｒｐｍで６０分間遠心分離した。濃縮液をメンブレン（０．２μｍ）濾過し、凍結乾燥することにより、３Ｋ精製粒子（１７．８ｍｇ）を得た。【０２０８】
実施例７−２
３−｛［（６−フルオロ−２，３−ジヒドロキシフェニル）メチル］（ジメチル）アザニウムイル｝プロパン−１−スルホナート（２８０ｍｇ）を水（２．２ｍＬ）に溶かし、炭酸水素ナトリウム（３８ｍｇ）を加えた。ＳＮＰ−ＯＡ（２０ｍｇ）のクロロホルム（２．５ｍＬ）溶液にこの溶液を加え、さらにＴＢＡＦ三水和物（６５ｍｇ）の水（０．３ｍＬ）溶液を加えた。この混合物をアルゴン雰囲気下室温で２０時間撹拌した。不溶物を濾過し、水層をＡｍｉｃｏｎ（登録商標）  ３０Ｋ  ｆｉｌｔｅｒに移し、１０℃、５８００ｒｐｍで３０分間遠心分離した。これにＰＢＳを加え、１０℃、５８００ｒｐｍで３０分間遠心分離した。Ａｍｉｃｏｎ（登録商標）  ３０Ｋ  ｆｉｌｔｅｒによる洗浄のはじめ２回分の濾液をＡｍｉｃｏｎ（登録商標）  １０Ｋ  ｆｉｌｔｅｒを用い、１０℃、５８００ｒｐｍで３０分間遠心分離した。これに更に水を加え、１０℃、５８００ｒｐｍで３０分間遠心分離した。これに更に水を加え、１０℃、５８００ｒｐｍで６０分間遠心分離した。この操作をあと１２回行った。濃縮液をメンブレン（０．２μｍ）濾過し、凍結乾燥して１０Ｋ精製粒子（１３．５ｍｇ）を得た。Ａｍｉｃｏｎ（登録商標）  １０Ｋ  ｆｉｌｔｅｒによる洗浄のはじめ５回分の濾液をＡｍｉｃｏｎ（登録商標）  ３Ｋ  ｆｉｌｔｅｒを用い、１０℃、５８００ｒｐｍで３０−６０分間遠心分離した。これに更に水を加え、１０℃、５８００ｒｐｍで６０分間遠心分離した。この操作をあと９回行った。濃縮液をメンブレン（０．２μｍ）濾過し、凍結乾燥して３Ｋ精製粒子（７．３ｍｇ）を得た。【０２０９】
実施例７−３
３，４−ジヒドロキシ−Ｎ，Ｎ−ジメチル−Ｎ−（３−ホスホノプロピル）アニリニウム＝ヨージド（２６５ｍｇ）を水（２．４ｍＬ）に溶かした。この水溶液に炭酸水素ナトリウム（１００ｍｇ）、ＴＢＡＦ三水和物（６７ｍｇ）の水（０．３ｍＬ）溶液を加えた。ＳＮＰ−ＯＡ（２０ｍｇ）のクロロホルム（２．５ｍＬ）溶液にこの溶液を加え、水（０．６ｍＬ）で洗いこんだ。この混合物をアルゴン雰囲気下室温で１８時間撹拌した。不溶物を濾過し、水層をＡｍｉｃｏｎ（登録商標）  １００Ｋ  ｆｉｌｔｅｒに移し、１０℃、５８００ｒｐｍで１５分間遠心分離した。得られた濾液をＡｍｉｃｏｎ（登録商標）  １０Ｋ  ｆｉｌｔｅｒを用い、１０℃、５８００ｒｐｍで３０分間遠心分離した。これに更に水を加え、１０℃、５８００ｒｐｍで３０分間遠心分離した。これに更に水を加え、１０℃、５８００ｒｐｍで６０分間遠心分離した。この操作をあと８回行った。濃縮液をメンブレン（０．２μｍ）濾過し、凍結乾燥して１０Ｋ精製粒子（１．０ｍｇ）を得た。Ａｍｉｃｏｎ（登録商標）  １０Ｋ  ｆｉｌｔｅｒによる洗浄のはじめ２回分の濾液をＡｍｉｃｏｎ（登録商標）  ３Ｋ  ｆｉｌｔｅｒを用い、１０℃、５８００ｒｐｍで３０−６０分間遠心分離した。これに更に水を加え、１０℃、５８００ｒｐｍで６０分間遠心分離した。この操作をあと７回行った。濃縮液をメンブレン（０．２μｍ）濾過し、凍結乾燥して３Ｋ精製粒子（１．４ｍｇ）を得た。【０２１０】
上記実施例７−１〜７−３で得られたナノ粒子の構造式と物理化学的データを、後記表に示す。【０２１１】
更に後記製造例表に示す別の双性イオンリガンドを用いて、上述の実施例と同様に本発明の相間移動触媒法を実施することにより、目的物である別のナノ粒子を製造することができる。【０２１２】
比較例１
（第一工程）
アルゴン雰囲気下、ＳＮＰ−ＯＡ（１００ｍｇ）、ＭＥＡＡ（２．５ｍＬ）とメタノール（７．５ｍＬ）の混合物を、７０℃で５時間撹拌した。室温まで放冷後、減圧下濃縮した。アセトン（２４ｍＬ）、ヘキサン（９６ｍＬ）を加え、６つに分け、１０℃、７０００ｒｐｍで１０分間遠心分離し上澄みを取り除き、ＳＮＰ−ＭＥＡＡを得た。【０２１３】
（第二工程）
４−｛［（２，３−ジヒドロキシフェニル）メチル］（ジメチル）アザニウムイル｝ブタン−１−スルホナート（１．３１ｇ）、水（４０ｍＬ）の混合物に炭酸水素ナトリウム（９００ｍｇ）を加えた。これに先のＳＮＰ−ＭＥＡＡのＤＭＦ（８ｍＬ）溶液を加え、アルゴン雰囲気下、室温で１６時間撹拌した。反応混合物を水（３ｍＬ）を用いて、６つに分け、それぞれにアセトン（３０ｍＬ）を加え、１０℃、７０００ｒｐｍで１０分間遠心分離し上澄みを取り除いた。得られた沈殿をＰＢＳに分散させ、Ａｍｉｃｏｎ（登録商標）  ３０Ｋ  ｆｉｌｔｅｒを用い、１０℃、５８００ｒｐｍで３０分間遠心分離した。得られた濾液をＡｍｉｃｏｎ（登録商標）  １０Ｋ  ｆｉｌｔｅｒを用い、１０℃、５８００ｒｐｍで３０分間遠心分離した。この一連の操作をあと３回行った。Ａｍｉｃｏｎ（登録商標）  ３０Ｋ  ｆｉｌｔｅｒ上の濃縮液に水を加え、１０℃、５８００ｒｐｍで３０分間遠心分離した。得られた濾液をＡｍｉｃｏｎ（登録商標）  １０Ｋ  ｆｉｌｔｅｒを用い、１０℃、５８００ｒｐｍで３０分間遠心分離した。この一連の操作をあと６回行った。Ａｍｉｃｏｎ（登録商標）  １０Ｋ  ｆｉｌｔｅｒ上の濃縮液に水を加え、１０℃、５８００ｒｐｍで３０分間遠心分離した。この操作をあと７回行った。濃縮液をメンブレン（０．２μｍ）濾過し、凍結乾燥することにより、１０Ｋ精製粒子（１１７．７ｍｇ）を得た。Ａｍｉｃｏｎ（登録商標）  １０Ｋ  ｆｉｌｔｅｒによる洗浄の濾液を順次Ａｍｉｃｏｎ（登録商標）  ３Ｋ  ｆｉｌｔｅｒを用い、１０℃、５８００ｒｐｍで６０分間遠心分離した。これに更に水を加え、１０℃、５８００ｒｐｍで６０分間遠心分離した。濃縮液をメンブレン（０．２μｍ）濾過し、凍結乾燥することにより、３Ｋ精製粒子（５３．２ｍｇ）を得た。なお、当該３Ｋ精製粒子を塩酸を用いて酸加水分解し、ＨＰＬＣにて分析した結果、双性イオンリガンド、４−｛［（２，３−ジヒドロキシフェニル）メチル］（ジメチル）アザニウムイル｝ブタン−１−スルホナートの存在が確認されたことから、当該３Ｋ精製粒子には該双性イオンリガンドが配位結合していたことが確認された。
ＨＰＬＣ条件を以下に示す。
カラム：YMC Triart C18
溶離液：10mM リン酸水素二カリウム (pH6.0)/アセトニトリル (98 : 2)【０２１４】
比較例２
（第一工程）
アルゴン雰囲気下、ＳＮＰ−ＯＡ（１００ｍｇ）、ＭＥＡＡ（２．５ｍＬ）とメタノール（７．５ｍＬ）の混合物を、７０℃で５時間撹拌した。室温まで放冷後、減圧下濃縮した。アセトン（２４ｍＬ）、ヘキサン（９６ｍＬ）を加え、６つに分け、１０℃、７０００ｒｐｍで１０分間遠心分離し上澄みを取り除き、ＳＮＰ−ＭＥＡＡを得た。【０２１５】
(第二工程)
３−｛［（６−フルオロ−２，３−ジヒドロキシフェニル）メチル］（ジメチル）アザニウムイル｝プロパン−１−スルホナート（１．３２ｇ）、水（４０ｍＬ）の混合物に炭酸水素ナトリウム（６５０ｍｇ）を加えた。これに先のＳＮＰ−ＭＥＡＡのＤＭＦ（８ｍＬ）溶液を加え、アルゴン雰囲気下、室温で１６時間撹拌した。反応混合物を水（３ｍＬ）を用いて、６つに分け、それぞれにアセトン（３０ｍＬ）を加え、１０℃、７０００ｒｐｍで１０分間遠心分離し上澄みを取り除いた。得られた沈殿をＰＢＳに分散させ、Ａｍｉｃｏｎ（登録商標）  ３０Ｋ  ｆｉｌｔｅｒを用い、１０℃、５８００ｒｐｍで３０分間遠心分離した。得られた濾液をＡｍｉｃｏｎ（登録商標）  １０Ｋ  ｆｉｌｔｅｒを用い、１０℃、５８００ｒｐｍで３０分間遠心分離した。この一連の操作をあと３回行った。Ａｍｉｃｏｎ（登録商標）  ３０Ｋ  ｆｉｌｔｅｒ上の濃縮液に水を加え、１０℃、５８００ｒｐｍで３０分間遠心分離した。得られた濾液をＡｍｉｃｏｎ（登録商標）  １０Ｋ  ｆｉｌｔｅｒを用い、１０℃、５８００ｒｐｍで３０分間遠心分離した。この一連の操作をあと７回行った。Ａｍｉｃｏｎ（登録商標）  １０Ｋ  ｆｉｌｔｅｒ上の濃縮液に水を加え、１０℃、５８００ｒｐｍで３０分間遠心分離した。この操作をあと４回行った。濃縮液をメンブレン（０．２μｍ）濾過し、凍結乾燥することにより、１０Ｋ精製粒子（１０２．４ｍｇ）を得た。Ａｍｉｃｏｎ（登録商標）  １０Ｋ  ｆｉｌｔｅｒによる洗浄の濾液を順次Ａｍｉｃｏｎ（登録商標）  ３Ｋ  ｆｉｌｔｅｒを用い、１０℃、５８００ｒｐｍで６０分間遠心分離した。これに更に水を加え、１０℃、５８００ｒｐｍで６０分間遠心分離した。濃縮液をメンブレン（０．２μｍ）濾過し、凍結乾燥することにより、３Ｋ精製粒子（４１．２ｍｇ）を得た。
【０２１６】
【表１】
2020138404.tif 000019
【０２１７】
【表２】
2020138404.tif 000020
【０２１８】
【表３】
2020138404.tif 000021
【０２１９】
【表４】
2020138404.tif 000022
【０２２０】
【表５】
2020138404.tif 000023
【０２２１】
【表６】
2020138404.tif 000024
【０２２２】
【表７】
2020138404.tif 000025
【０２２３】
【表８】
2020138404.tif 000026
【０２２４】
【表９】
2020138404.tif 000027
【０２２５】
【表１０】
2020138404.tif 000028
【０２２６】
【表１１】
2020138404.tif 000029
【０２２７】
【表１２】
2020138404.tif 000030
【０２２８】
【表１３】
2020138404.tif 000031
【０２２９】
【表１４】
2020138404.tif 000032
【０２３０】
【表１５】
2020138404.tif 000033
【０２３１】
【表１６】
2020138404.tif 000034
【０２３２】
〔ナノ粒子の粒子径の評価試験〕【０２３３】
本発明の相間移動触媒法で製造したナノ粒子の粒子径を評価し、更に、比較例記載の公知製造方法で得られたナノ粒子と比較した。
サイズ排除クロマトグラフィー（Size Exclusion Chromatography、ＳＥＣ）を用いてナノ粒子の相対的な大きさを測定した。【０２３４】
ＳＥＣは、細孔を持つ担体を充填したカラムに試料を流し、それが流出するまでの時間で試料の大きさを見積もる分析手法である。大きな凝集体は担体の細孔に入らないため早く流出し、小さなナノ粒子は担体の細孔を通るため流出するまでの経路が長くなり、遅く流出するため、標準となる粒子を用いることで相対的な大きさを測定することができる。【０２３５】
比較例１のＭＥＡＡ法で製造した3K精製ナノ粒子及び10K精製ナノ粒子、及び比較例１と同じリガンドを用いて相間移動触媒法で製造した実施例７−１の3K精製ナノ粒子及び10K精製ナノ粒子、並びに比較例２のＭＥＡＡ法で製造した3K精製ナノ粒子及び10K精製ナノ粒子、及び比較例２と同じリガンドを用いて相間移動触媒法で製造した実施例７−２の3K精製ナノ粒子及び10K精製ナノ粒子について、以下のSECの条件により、それぞれ2回ずつ測定を行った。
＜ＳＥＣ条件＞
流速：０.３ｍＬ／ｍｉｎ
溶離液：ＰＢＳ(pH 7.4)
カラム：Shodex KW403-4F(4.6 x 300 mm)
検出器：UV 280nm【０２３６】
結果を以下に示す。【０２３７】
比較例１の３Ｋ精製ナノ粒子のＳＥＣの流出時間は10.8〜11.4分の間であり、標品であるovalbuminの流出時間(9.4〜10.2分)に対する比は1.11〜1.14であった。また比較例１の１０Ｋ精製ナノ粒子のＳＥＣの流出時間は10.6〜11.0分の間であり、標品であるovalbuminの流出時間(9.4〜10.2分)に対する比は1.07〜1.10であった。【０２３８】
実施例７−１の３Ｋ精製ナノ粒子のＳＥＣの流出時間は11.2〜11.5分の間であり、標品であるovalbuminの流出時間(9.4〜10.2分)に対する比は1.12〜1.14であった。また実施例７−１の１０Ｋ精製ナノ粒子のＳＥＣの流出時間は10.7〜11.1分の間であり、標品であるovalbuminの流出時間(9.4〜10.2分)に対する比は1.06〜1.09であった。【０２３９】
比較例２の３Ｋ精製ナノ粒子のＳＥＣの流出時間は11.3〜11.4分の間であり、標品であるovalbuminの流出時間(9.4〜10.2分)に対する比は1.15〜1.16であった。また比較例２の１０Ｋ精製ナノ粒子のＳＥＣの流出時間は10.5〜10.8分の間であり、標品であるovalbuminの流出時間(9.4〜10.2分)に対する比は1.07〜1.10であった。【０２４０】
実施例７−２の３Ｋ精製ナノ粒子のＳＥＣの流出時間は11.2〜11.4分の間であり、標品であるovalbuminの流出時間(9.4〜10.2分)に対する比は1.12〜1.14であった。また実施例７−２の１０Ｋ精製ナノ粒子のＳＥＣの流出時間は10.8〜10.9分の間であり、標品であるovalbuminの流出時間(9.4〜10.2分)に対する比は1.08〜1.10であった。【０２４１】
上記より、標品との流出時間の比から、上記実施例で得られたナノ粒子は標品（ovalbumin：粒子径6.1 nm）より粒子径が小さいことが確認された。また、比較例とのＳＥＣの流出時間の比較より、製造法が異なっていても、同じ双性イオンリガンドを用いた場合は、粒子径がほぼ同等のナノ粒子が得られることが確認された。
【産業上の利用可能性】
【０２４２】
本発明は、ＭＲＩ造影剤等としての使用が期待される、親水性リガンドが１つ以上配位結合した酸化鉄を含有する金属粒子を含む、ナノ粒子の、工業的生産に適した製造方法を提供する。
【図１】
2020138404.tif 000038
【国際調査報告】
2020138404.tif 000039
2020138404.tif 000040
2020138404.tif 000041
2020138404.tif 000042
2020138404.tif 000043
2020138404.tif 000044